(57)【要約】【課題】高感度で保存性が良好でかつ処理依存性の小さいハロゲン化銀写真乳剤及びそのような乳剤を用いた写真感光材料を提供すること。【解決手段】ハロゲン化銀粒子の全投影面積の７０％以上がホスト平板粒子とエピタキシャル部からなり下記（ｉ）、（ｉｉ）および（ｉｉｉ）要件を満たすエピタキシャル平板粒子で占められていることを特徴とするハロゲン化銀写真乳剤。（ｉ）（１１１）面を主表面とする沃塩臭化銀平板粒子（ｉｉ）ホスト粒子の少なくとも一つの頂点部にエピタキシャル部を有する（ｉｉｉ）  粒子内の少なくとも１つのエピタキシャル部が、ホスト平板粒子から外側に突出した部分において、ホスト平板粒子側の１／３の体積部分をａ部分、残りをｂ部分としたとき、ａの部分の平均塩化銀含有率（ｍｏｌ％）（Ｃｌａ）とｂの部分の平均塩化銀含有率（ｍｏｌ％）（Ｃｌｂ）の比（Ｃｌａ／Ｃｌｂ）が１より小さいという条件を満たす。【選択図】    図１
2004317771.tif 000002
【特許請求の範囲】
【請求項１】
分散媒とハロゲン化銀粒子とを含有するハロゲン化銀乳剤において、該ハロゲン化銀粒子の全投影面積の７０％以上がホスト平板粒子とエピタキシャル部からなり下記（ｉ）、（ｉｉ）および（ｉｉｉ）要件を満たすエピタキシャル平板粒子で占められていることを特徴とするハロゲン化銀写真乳剤。
（ｉ）（１１１）面を主表面とする沃塩臭化銀平板粒子
（ｉｉ）ホスト粒子の少なくとも一つの頂点部にエピタキシャル部を有する
（ｉｉｉ）  粒子内の少なくとも１つのエピタキシャル部が、ホスト平板粒子から外側に突出した部分において、ホスト平板粒子側の１／３の体積部分をａ部分、残りをｂ部分としたとき、ａの部分の平均塩化銀含有率（ｍｏｌ％）（Ｃｌａ）とｂの部分の平均塩化銀含有率（ｍｏｌ％）（Ｃｌｂ）の比（Ｃｌａ／Ｃｌｂ）が１より小さいという条件を満たす。
【請求項２】
前記Ｃｌａ、Ｃｌｂが共に５０ｍｏｌ％以下であることを特徴とする請求項１に記載のハロゲン化銀写真乳剤。
【請求項３】
全粒子の円相当径の変動係数が３０％以下であることを特徴とする請求項１または２に記載のハロゲン化銀写真乳剤。
【請求項４】
前記エピタキシャル部に少なくとも１本の転位線を有することを特徴とする請求項１ないし３のいずれか一項に記載のハロゲン化銀写真乳剤。
【請求項５】
分散媒とハロゲン化銀粒子とを含有するハロゲン化銀乳剤において、該ハロゲン化銀粒子の全投影面積の７０％以上がホスト平板粒子とエピタキシャル部からなり下記（ｉ）、（ｉｉ）および（ｉｉｉ’）要件を満たすエピタキシャル平板粒子で占められていることを特徴とするハロゲン化銀写真乳剤。
（ｉ）（１１１）面を主表面とする沃塩臭化銀平板粒子
（ｉｉ）ホスト粒子の少なくとも一つの頂点部にエピタキシャル部を有する
（ｉｉｉ’）前記エピタキシャル部で、ホスト平板粒子からホスト平板粒子の主表面に垂直な方向に突出した部分の最も高い高さ（ｄｅｐｉ）とホスト平板粒子の厚み（ｄｈｏｓｔ）の比（ｄｅｐｉ／ｄｈｏｓｔ）が、ｄｅｐｉ／ｄｈｏｓｔの平均値に対して±３０％以内の範囲にある
【請求項６】
全粒子の円相当径の変動係数が３０％以下であることを特徴とする請求項５に記載のハロゲン化銀写真乳剤。
【請求項７】
エピタキシャル部に少なくとも１本の転位線を有することを特徴とする請求項５または６に記載のハロゲン化銀写真乳剤。
【請求項８】
請求項１ないし７のいずれか一項に記載のハロゲン化銀写真乳剤を含有するハロゲン化銀写真感光材料。
【発明の詳細な説明】
【０００１】
【発明の属する技術分野】
本発明は、ハロゲン化銀写真感光材料及びこれに用いるハロゲン化銀写真乳剤に関するものである。さらに詳しくは、保存性ならびに現像処理依存性に優れたハロゲン化銀写真乳剤及びハロゲン化銀写真感光材料に関するものである。
【０００２】
【従来の技術】
高感度のハロゲン化銀写真感光材料を得るために平板状ハロゲン化銀粒子（以下、「平板粒子という。」）を用いることは一般に良く知られている。これら平板粒子の増感法としてエピタキシャルを用いた増感法が知られており（例えば、特許文献１）、円相当径がより大きい平板粒子への適用（例えば、特許文献２）や、円相当径がより小さい平板粒子への適用（特許文献３）についても知られている。
【０００３】
しかしながら、塩化銀を主構成元素として用いるエピタキシャル増感方法は沃臭化銀を基本構成要素として組み立てられた撮影用感光材料においては基本的に保存時の環境変化、処理時の処理液性能変化に対して性能が不安定である。その理由は塩化銀の溶解度積が臭化銀および沃化銀の溶解度積よりも大きく、容易にハロゲン変換を受けることに起因する。そのためにエピタキシャル平板粒子を用いた感光材料は保存時に感度の低下もしくはかぶりの上昇という問題を引き起こす。さらにはエピタキシャル部位の不安定な溶解性のために現像処理時のＫＢｒ量の変動により大きく写真性能が動くという問題点を有している。そのために、一般の撮影用感光感材への使用に対して汎用化できなかった。上記問題に対する解決法のひとつとして、エピタキシャル部の転位に注目して解決する手段が提案された（例えば、特許文献４参照）が、エピタキシャル乳剤の一般の撮影用感光感材への使用を考えたときには解決策としては十分ではなかった。
【０００４】
【特許文献１】
特開昭５８−１０８５２６号公報。
【０００５】
【特許文献２】
特開平８−６９０６９号公報。
【０００６】
【特許文献３】
特開平１０−２２１７９８号公報。
【０００７】
【特許文献４】
特開２００２−１６９２４１号公報
【０００８】
【発明が解決しようとする課題】
本発明は平板粒子の高感度化と一般の撮影用感光感材への使用を考えても十分な程度まで保存時の環境変化、処理時の処理液性能変化に対する性能の安定性を付与する問題の解決を同時に満足させることができる手段を提供しようとするものである。
【０００９】
すなわち、本発明の目的は、高感度で保存性が良く、かつ処理依存性の小さなハロゲン化銀写真乳剤及び写真感光材料を提供することである。
【００１０】
【課題を解決するための手段】
（１）  分散媒とハロゲン化銀粒子とを含有するハロゲン化銀乳剤において、該ハロゲン化銀粒子の全投影面積の７０％以上がホスト平板粒子とエピタキシャル部からなり下記（ｉ）、（ｉｉ）および（ｉｉｉ）要件を満たすエピタキシャル平板粒子で占められていることを特徴とするハロゲン化銀写真乳剤。
（ｉ）（１１１）面を主表面とする沃塩臭化銀平板粒子
（ｉｉ）ホスト粒子の少なくとも一つの頂点部にエピタキシャル部を有する
（ｉｉｉ）  粒子内の少なくとも１つのエピタキシャル部が、ホスト平板粒子から外側に突出した部分において、ホスト平板粒子側の１／３の体積部分をａ部分、残りをｂ部分としたとき、ａの部分の平均塩化銀含有率（ｍｏｌ％）（Ｃｌａ）とｂの部分の平均塩化銀含有率（ｍｏｌ％）（Ｃｌｂ）の比（Ｃｌａ／Ｃｌｂ）が１より小さいという条件を満たす。
【００１１】
（２）  前記Ｃｌａ、Ｃｌｂが共に５０ｍｏｌ％以下であることを特徴とする（１）に記載のハロゲン化銀写真乳剤。
【００１２】
（３）  全粒子の円相当径の変動係数が３０％以下であることを特徴とする（１）または（２）に記載のハロゲン化銀写真乳剤。
【００１３】
（４）  エピタキシャル部に少なくとも１本の転位線を有することを特徴とする（１）ないし（３）のいずれか一項に記載のハロゲン化銀写真乳剤。
【００１４】
（５）  分散媒とハロゲン化銀粒子とを含有するハロゲン化銀乳剤において、該ハロゲン化銀粒子の全投影面積の７０％以上がホスト平板粒子とエピタキシャル部からなり下記（ｉ）、（ｉｉ）および（ｉｉｉ’）要件を満たすエピタキシャル平板粒子で占められていることを特徴とするハロゲン化銀写真乳剤。
（ｉ）（１１１）面を主表面とする沃塩臭化銀平板粒子
（ｉｉ）ホスト粒子の少なくとも一つの頂点部にエピタキシャル部を有する
（ｉｉｉ’）前記エピタキシャル部で、ホスト平板粒子からホスト平板粒子の主表面に垂直な方向に突出した部分の最も高い高さ（ｄｅｐｉ）とホスト平板粒子の厚み（ｄｈｏｓｔ）の比（ｄｅｐｉ／ｄｈｏｓｔ）が、ｄｅｐｉ／ｄｈｏｓｔの平均値に対して±３０％以内の範囲にある。
【００１５】
（６）  全粒子の円相当径の変動係数が３０％以下であることを特徴とする（５）に記載のハロゲン化銀写真乳剤。
【００１６】
（７）  エピタキシャル部に少なくとも１本の転位線を有することを特徴とする（５）または（６）に記載のハロゲン化銀写真乳剤。
【００１７】
（８）  （１）ないし（７）のいずれか一項に記載のハロゲン化銀写真乳剤を含有するハロゲン化銀写真感光材料。
【００１８】
【発明の実施の形態】
以下に本発明のハロゲン化銀写真乳剤について説明する。
本発明で平板粒子とは２つの対向する平行な（１１１）主表面を有するハロゲン化銀粒子を言う。本発明において用いる平板粒子は１枚の双晶面あるいは２枚以上の平行な双晶面を有する。双晶面とは（１１１）面の両側ですべての格子点のイオンが鏡像関係にある場合にこの（１１１）面のことをいう。
【００１９】
この平板粒子は、粒子を主表面に対して垂直方向から見た時、三角形状、六角形状もしくはこれらが丸みを帯びた円形状をしており、それぞれ互いに平行な外表面を有している。
【００２０】
本発明のハロゲン化銀写真乳剤は、全投影面積の７０％以上がホスト平板粒子とエピタキシャル部からなり、（ｉ）、（ｉｉ）及び（ｉｉｉ）要件を満たすエピタキシャル平板粒子で占められていることを特徴の一つとする。
【００２１】
本発明のエピタキシャル平板粒子を構成するホスト平板粒子は全粒子の投影面積の７０％以上が最小の長さを有する辺の長さに対する、最大の長さを有する辺の長さの比が２ないし１である六角形の平板粒子であることが好ましい。より好ましくは全粒子の投影面積の９０％以上が最小の長さを有する辺の長さに対する、最大の長さを有する辺の長さの比が２ないし１である六角形の平板粒子である。さらに好ましくは全投影面積の９０％以上が最小の長さを有する辺の長さに対する、最大の長さを有する辺の長さの比が１．５ないし１である平板粒子である。平板粒子の主表面の形が丸みを帯びた三角形状や六角形状である場合、主表面の辺の長さは各辺を延長することにより形成される仮想の三角形や六角形の辺の長さとする。上記六角形以外の平板粒子が混入すると本発明のエピタキシャル平板粒子の調製が困難となり保存性、処理依存性の問題が解決できにくい。
【００２２】
本発明のエピタキシャル平板粒子を構成するホスト平板粒子のサイズは単分散性であることが好ましい。本発明において用いる全ハロゲン化銀粒子の投影面積の円相当径の変動係数は３０％以下であることが好ましく、特に好ましくは２５％以下、更に好ましくは２０％以下である。ここで円相当径の変動係数とは個々のハロゲン化銀粒子の円相当径の分布の標準偏差を平均円相当径で割った値である。単分散性が悪化するとエピタキシャル部形成が粒子間で不均一となるために本発明のエピタキシャル平板粒子の調製が困難となる。
【００２３】
ホスト平板粒子の円相当径は、例えばレプリカ法による透過電子顕微鏡写真を撮影して個々の粒子の投影面積と等しい面積を有する円の直径（円相当径）を求める。ホスト平板粒子の厚みはエピタキシャル部形成のために単純にはレプリカの影（シャドー）の長さからは算出できない。しかしながらエピタキシャル部形成する前のレプリカの影の長さを測定することにより算出できる。もしくはエピタキシャル部形成後でも平板粒子を塗布した試料を切断しその断面の電子顕微鏡写真を撮影して容易にもとめることができる。
【００２４】
本発明において用いるホスト平板粒子は全投影面積の７０％以上が円相当径０．２μｍ以上１．５μｍ以下であることが好ましい。より好ましくは全投影面積の７０％以上が円相当径０．３μｍ以上１．０μｍ以下である。一般に、円相当径が小さく厚みが薄いほど粒子個数が増加し、１粒子当たりのエピタキシャル部の数の粒子間分布が通常大きくなるところ、本発明の乳剤は、このような円相当径が小さく、厚みが薄い場合においても１粒子当たりのエピタキシャル部の数の粒子間分布が小さい乳剤である。
【００２５】
本発明において用いるエピタキシャル平板粒子のハロゲン化銀組成は沃塩臭化銀である。基本的にホスト平板粒子が沃臭化銀もしくは沃塩臭化銀でありエピタキシャル部が塩化銀もしくは塩臭化銀もしくは沃塩臭化銀の組み合わせからなる。塩化銀含有率は１モル％以上１０モル％以下が好ましい。より好ましくは塩化銀含有率は２モル％以上６モル％以下である。沃化銀含有率は好ましくは０．５モル％以上である。より好ましくは、沃化銀含有率は０．７５モル％以上１０モル％以下である。
【００２６】
本発明の乳剤は、粒子間の沃化銀含有率分布の相対標準偏差が２０％以下が好ましい。より好ましくは１０％以下である。粒子間の沃化銀含有率の相対標準偏差はＥＰＭＡ法（Ｅｌｅｃｔｒｏｎ−Ｐｒｏｂｅ  Ｍｉｃｒｏ  Ａｎａｌｙｚｅｒ法）を用いることにより容易に求めることができる。この方法は、乳剤粒子を互いに接触しないようによく分散したサンプルを作成し電子ビームを照射する。電子線励起によるＸ線分析により、極微小な部分の元素分析が行なえる。この方法を用いて、各粒子から放射される銀および沃素の特性Ｘ線強度を求めることにより、個々の粒子のハロゲン組成が決定できる。少なくとも１００個の粒子についてＥＰＭＡ法によりハロゲン組成を確認すれば、その乳剤が本発明に係る乳剤であるか否かは判断できる。沃化銀含有率の相対標準偏差とは、少なくとも１００個の粒子についての沃化銀含有率の分布の標準偏差を平均沃化銀含有率で割り、１００をかけた値である。
【００２７】
本発明の乳剤は、粒子間の塩化銀含有率分布の相対標準偏差が２０％以下であることが好ましい。より好ましくは１０％以下である。測定方法は前記方法と同様である。
【００２８】
本発明のハロゲン化銀粒子はホスト平板粒子とエピタキシャル部からなり、エピタキシャル部はホスト平板粒子の少なくとも一つの頂点部から外側に突出して存在する。ここで頂点部とは平板粒子を主表面に対して垂直方向から見た時に１つの頂点を中心とし、この頂点と、この頂点を構成する２つの辺とが形成する扇形であって、これら２辺の内、短い方の辺の長さの１／３を半径とする扇形内の部分を意味する。
【００２９】
ホスト平板粒子の主表面の形が丸みを帯びた三角形状や六角形状である場合、主表面の頂点及び辺は、各辺を延長することにより形成される仮想の三角形や六角形のそれぞれ頂点及び辺とする。通常は本発明のエピタキシャル平板粒子が属する以外に平板粒子の主表面もしくは頂点部以外の辺上にエピタキシャル部が形成される。本発明のハロゲン化銀乳剤は、本発明のエピタキシャル平板粒子が、ハロゲン化銀の粒子の全投影面積の７０％を占めることを特徴とする。より好ましくは９０％以上を占める。
【００３０】
本発明のエピタキシャル平板粒子の必要条件を満たしているかは、平板粒子のレプリカによる電子顕微鏡写真から任意に１００粒子以上を抽出し、一つ以上の頂点部にエピタキシャル部を有する粒子、頂点部を構成する辺以外の辺上もしくは頂点部以外の主表面上のみにエピタキシャル部を有する粒子ならびにエピタキシャル部を有しない粒子の３つの分類にクラス分けすることにより判断できる。
【００３１】
図１に、本発明の一態様であるエピタキシャル平板粒子の、エピタキシャル部を含み、主平面に垂直な方向に切った断面図を示す。図２に、本発明の一態様であるエピタキシャル平板粒子の、部分平面図を示す。図１に示すように、本発明のエピタキシャル平板粒子のエピタキシャル部は、ａ１部分及びａ２部分から構成されるａ部分と、ｂ１部分及びｂ２部分から構成されるｂ部分と、非ａ非ｂ部分とから形成される。上記ａ部分及びｂ部分は、次のように規定される。すなわち、ホスト平板粒子の主平面およびそれを延長した面より外側に突出した少なくとも一つのエピタキシャル部において、ホスト平板粒子側の１／３の体積部分をａ部分、残りをｂ部分とする。本発明のエピタキシャル平板粒子は、ａの部分の平均塩化銀含有率（ｍｏｌ％）（Ｃｌａ）とｂの部分の平均塩化銀含有率（ｍｏｌ％）（Ｃｌｂ）の比（Ｃｌａ／Ｃｌｂ）が１より小さいことが特徴の一つである。Ｃｌａ／Ｃｌｂは０．１以上０．９以下が好ましい範囲である。なお、ａ部分及びｂ部分を規定する境界面は、主平面に対して垂直であり、主平面の重心と頂点を結ぶ線に直交する面とする（図１及び２の１点破線で示した。）
【００３２】
上記Ｃｌａ、Ｃｌｂに関しては５０モル％以下であることが好ましく、３０モル％以下が更に好ましい。上記Ｃｌａ、Ｃｌｂの下限値に特に制限はないが、１モル％以上であることが好ましい。
【００３３】
エピタキシャル部のハロゲン組成は、分析電顕により調べられる。本発明では以下の様な方法で平板粒子を主平面に垂直に輪切りにし、断面方向から電子線を照射して測定を行う。すなわち、粒子形成途中でサンプリングした乳剤や粒子形成を終了した最終乳剤あるいは感光材料から遠心分離することにより取り出した粒子をトリアセチルセルロース支持体上に塗布して、さらに樹脂を用いて粒子を包埋する。この試料からウルトラミクロトームで厚さ４０ｎｍの切片を切削して支持膜を張った銅メッシュ上に載せる。
【００３４】
この粒子の所定の部分を、分析電顕を用いてスポット径（直径）を２ｎｍ以下に絞った点分析を行って塩化銀含有率を測定する。塩化銀含有率は、検量線として含有率既知のハロゲン化銀粒子を同様に処理してＡｇ強度とＣｌ強度の比率をあらかじめ求めておくことにより算出できる。分析電顕の分析線源としては熱電子を用いたものより電子密度の高いフィールドエミッション型の電子銃が適しており、スポット径を１ｎｍ以下に絞ることにより、微小部分のハロゲン組成を容易に分析できる。特定の部位の平均塩化銀含有率を求めるには、走査範囲を走査することや、走査範囲を細分化し、細分化された範囲を走査し測定値を平均することで求めることができる。
【００３５】
本発明では、ハロゲン化銀粒子を上記方法で４０ｎｍごとに切片を切り出し、その各切片についてスポット径２ｎｍで、２ｎｍ間隔で走査し、エピタキシャル部の３次元塩化銀含有率分布を求める。平均塩化銀含有率は、得られた各測定値を、各部分において平均することによって求める。
【００３６】
エピタキシャル部は塩化銀または塩臭化銀または沃塩臭化銀である。好ましくはホスト平板粒子よりも塩化銀含有率は１モル％以上高い。より好ましくはホスト平板粒子よりも塩化銀含有率は１０モル％以上高い。但し、エピタキシャル部の塩化銀含有率は７０モル％以下が好ましい。エピタキシャル部の臭化銀含有率は３０モル％以上が好ましく、５０モル％以上が特に好ましい。エピタキシャル部の沃化銀含有率は１モル％以上２０モル％以下が好ましい。エピタキシャル部の銀量はホスト平板粒子の銀量の１モル％以上１６モル％以下であることが好ましく、２モル％以上１１モル％以下が更に好ましい。
【００３７】
本発明の乳剤は全投影面積の７０％以上がエピタキシャル部に少なくとも１本の転位線を有する平板粒子からなることが好ましい。好ましくは全投影面積の８０％以上がエピタキシャル部に少なくとも１本の転位線を有する平板粒子からなる。本発明の乳剤はより好ましくは全投影面積の７０％以上がエピタキシャル部に網目状の転位線を有する平板粒子からなる。最も好ましくは全投影面積の８０％以上がエピタキシャル部に網目状の転位線を有する平板粒子からなる。ここで網目状の転位線とは、本数として数えられないような複数の転位線が網の目のように交錯した転位線である。二つ以上の頂点部にエピタキシャル部を有する平板粒子において、必ずしも各エピタキシャル部に転位線が存在する必要はない。少なくとも一つの頂点部に接合したエピタキシャル部に１本の転位線、好ましくは網目状の転位線を含んでいれば本発明のエピタキシャル平板粒子に相当する。好ましくは全投影面積の７０％以上の粒子が、網目状の転位線を含むエピタキシャル部を有する。
【００３８】
本発明のホスト平板粒子はエピタキシャル部以外には転位線が存在しないことが好ましい。ホスト粒子の転位線はエピタキシャル部の優先的な沈着位を提供し本発明のエピタキシャル平板粒子の形成を阻害する。好ましくは全投影面積の７０％以上が転位線がゼロである。この場合、エピタキシャル部を除く。最も好ましくは全投影面積の９０％以上が転位線がゼロである。平板粒子の転位線は、例えばＪ．Ｆ．Ｈａｍｉｌｔｏｎ，Ｐｈｏｔ．Ｓｃｉ．Ｅｎｇ．，１１、５７、（１９６７）やＴ．Ｓｈｉｏｚａｗａ，Ｊ．Ｓｏｃ．Ｐｈｏｔ．Ｓｃｉ．Ｊａｐａｎ，３５、２１３、（１９７２）に記載の、低温での透過型電子顕微鏡を用いた直接的な方法により観察することができる。すなわち乳剤から粒子に転位線が発生するほどの圧力をかけないよう注意して取り出したハロゲン化銀粒子を電子顕微鏡観察用のメッシュにのせ、電子線による損傷（プリントアウト等）を防ぐように試料を冷却した状態で透過法により観察を行う。この時粒子の厚みが厚い程、電子線が透過しにくくなるので高圧型（０．２５μｍの厚さの粒子に対して加速電圧２００ｋＶ以上）の電子顕微鏡を用いた方がより鮮明に観察することができる。このような方法により得られた粒子の写真より、主表面に対して垂直方向から見た場合の各粒子についての転位線の位置および数を求めることができる。
【００３９】
図３に、本発明の一態様であるエピタキシャル平板粒子の主平面に垂直な方向に切った断面図であって、エピタキシャル部のうち、主平面またはその延長面から最も遠い点を含む断面図を示す。図３に示すように、エピタキシャルで、ホスト平板粒子からホスト平板粒子の主表面に垂直な方向に突出した部分の最も高い高さ（ｄｅｐｉ）とホスト平板粒子の厚み（ｄｈｏｓｔ）の比（ｄｅｐｉ／ｄｈｏｓｔ）の変動係数が３０％以下であることを別の特徴とする。１粒子で２つ以上エピタキシャル部が存在するときは、各エピタキシャル部のｄｅｐｉ／ｄｈｏｓｔの平均値をその粒子のｄｅｐｉ／ｄｈｏｓｔとする。なお、図３に示すエピタキシャル部において、ホスト平板粒子の主表面に垂直な方向に突出した部分が２つ（上側及び下側）あるが、上側の突出した部分の最も高い高さと下側の突出した部分の最も高い高さが互いに異なる場合には、高いほうをｄｅｐｉとする。任意の１００個以上の粒子で粒子のｄｅｐｉ／ｄｈｏｓｔを求め、その平均値と標準偏差より変動係数（＝標準偏差／平均値）が求められる。ｄｅｐｉとｄｈｏｓｔは平板粒子を塗布した試料を切断しその断面の電子顕微鏡写真を撮影して容易にもとめることができる。変動係数は、２５％以下が好ましく、更に２０％以下が好ましい。
【００４０】
以下に上述した本発明のエピタキシャル平板粒子の具体的な調製法についてホスト平板粒子の調製とエピタキシャル部の調製の２つに分けて詳しく説明する。まず本発明のエピタキシャル平板粒子の調製に必要なホスト平板粒子について詳述する。本発明のホスト平板粒子の粒子内沃化銀の分布については２重構造以上の多重構造粒子であることが好ましい。ここで沃化銀の分布に関して構造をもっているとは粒子の調整処方の処方値において、各構造間で沃化銀含有率が０．５ｍｏｌ％以上異なることを意味する。本発明において、ホスト平板粒子の「最外層」とは、沃化銀分布についての多重構造の最も外側にある層状の相をいう。
【００４１】
この沃化銀の分布についての構造は、基本的には粒子の調製工程の処方値から計算により求めることができる。各構造間での界面では沃化銀含有率の変化は急激に変化する場合となだらかに変化する場合があり得る。これらの確認のためには、分析上の測定精度を考慮する必要があるが、前述した、ＥＰＭＡ法が有効である。同手法により平板粒子を主表面に垂直方向から見た場合の粒子内沃化銀分布が解析できるが、同試料を固め、ミクロトームで超薄切片にカットした試料を用いることにより平板粒子の断面の粒子内沃化銀分布も解析することができる。
【００４２】
本発明においてホスト平板粒子は最外層の沃化銀含有率が３モル％以上であることが好ましい。最外層は全銀量に対して２０％以下であることが好ましく、より好ましくは２％以上１５％以下である。ここで最外層の比率とはホスト平板粒子調製工程における最終粒子を得るのに使用した銀量に対する最外層の調製に用いた銀量の比率を意味する。沃化銀含有率とは最外層の調製に用いた銀量に対する最外層の調製に用いた沃化銀量のモル比率の％を意味し、その分布については均一でも不均一でも良い。沃化銀含有率の分布が不均一な場合、沃化銀量は、最外層における平均値である。より好ましくは最外層の比率は全銀量に対して、２％以上１５％以下であって、その沃化銀含有率が３モル％以上２０モル％以下である。この条件を逸脱するとエピタキシャル部が粒子間で不均一となり本発明の効果は得られにくい。
【００４３】
ホスト平板粒子の調製は基本的には核形成、熟成ならびに成長の３工程の組み合わせよりなる。
核形成の工程においては米国特許第４，７１３，３２０号および同第４，９４２，１２０号の各明細書に記載のメチオニン含有率の少ないゼラチンを用いること、米国特許第４，９１４，０１４号明細書に記載の高ｐＢｒで核形成を行うこと、特開平２−２２２９４０号公報に記載の短時間で核形成を行うことは本発明において用いる粒子の核形成工程においてきわめて有効である。本発明において特に好ましくは２０℃から４０℃の温度で低分子量の酸化処理ゼラチンの存在下で攪拌下、硝酸銀水溶液とハロゲン水溶液と低分子量の酸化処理ゼラチンを一分以内に添加することである。この時、系のｐＢｒは２以上が好ましくｐＨは７以下が好ましい。硝酸銀水溶液の濃度は０．６モル／リットル以下の濃度が好ましい。以上の核形成法を用いることにより本発明のエピタキシャル平板粒子の形成が容易になる。
【００４４】
熟成工程においては米国特許第５，２５４，４５３号明細書に記載の低濃度のベースの存在下でおこなうこと、米国特許第５，０１３，６４１号明細書に記載の高いｐＨでおこなうことは、本発明の平板粒子乳剤の熟成工程において用いることが可能である。米国特許第５，１４７，７７１号，同第５，１４７，７７２号、同第５，１４７，７７３号、同第５，１７１，６５９号、同第５，２１０，０１３号ならびに同第５，２５２，４５３号の各明細書に記載のポリアルキレンオキサイド化合物を熟成工程もしくは後の成長工程で添加することが可能である。本発明においては熟成工程は好ましくは５０℃以上８０℃以下の温度で行われる。核形成直後または熟成途中にｐＢｒは２以下に下げることが好ましい。また核形成直後から熟成終了時までに追加のゼラチンが好ましくは添加される。特に好ましいゼラチンはアミノ基が９５％以上コハク化またはトリメリット化に修飾されたものである。
【００４５】
本発明の成長工程においては米国特許第４，６７２，０２７号および同第４，６９３，９６４号の各明細書に記載の硝酸銀水溶液と臭化物を含むハロゲン水溶液と沃化銀微粒子乳剤を同時に添加する方法を用いてもよい。沃化銀微粒子乳剤は実質的に沃化銀であれば良く、混晶となり得る限りにおいて臭化銀および／または塩化銀を含有していても良い。好ましくは１００％沃化銀である。沃化銀はその結晶構造においてβ体、γ体ならびに米国特許第４，６７２，０２６号明細書に記載されているようにα体もしくはα体類似構造があり得る。本発明においては、その結晶構造の制限は特にはないが、β体とγ体の混合物、さらに好ましくはβ体が用いられる。沃化銀微粒子乳剤は米国特許第５，００４，６７９号明細書等に記載の添加する直前に形成したものでも良いし、通常の水洗工程を経たものでもいずれでも良い。沃化銀微粒子乳剤は、米国特許第４，６７２，０２６号明細書等に記載の方法で容易に形成しうる。粒子形成時のｐＩ値を一定にして粒子形成を行う、銀塩水溶液と沃化物塩水溶液のダブルジェット添加法が好ましい。ここでｐＩは系のＩ−イオン濃度の逆数の対数である。温度、ｐＩ、ｐＨ、ゼラチン等の保護コロイド剤の種類、濃度、ハロゲン化銀溶剤の有無、種類、濃度等に、特に制限はないが、粒子のサイズは０．１μｍ以下、より好ましくは０．０７μｍ以下が本発明に都合が良い。微粒子であるために粒子形状は完全には特定できないが粒子サイズの分布の変動係数は２５％以下が好ましい。特に２０％以下の場合には、本発明の効果が著しい。ここで沃化銀微粒子乳剤のサイズおよびサイズ分布は、沃化銀微粒子を電子顕微鏡観察用のメッシュにのせ、カーボンレプリカ法ではなく直接、透過法によって観察して求める。これは粒子サイズが小さいために、カーボンレプリカ法による観察では測定誤差が大きくなるためである。粒子サイズは観察された粒子と等しい投影面積を有する円の直径と定義する。粒子サイズの分布についても、この等しい投影面積円直径を用いて求める。本発明において最も有効な沃化銀微粒子は粒子サイズが０．０６μｍ以下０．０２μｍ以上であり、粒子サイズ分布の変動係数が１８％以下である。
【００４６】
上述の粒子形成後、好ましくは米国特許第２，６１４，９２９号明細書等に記載の通常の水洗およびｐＨ、ｐＩ、ゼラチン等の保護コロイド剤の濃度調整ならびに含有沃化銀の濃度調整が行われる。ｐＨは５以上７以下が好ましい。ｐＩ値は沃化銀の溶解度が最低になるｐＩ値もしくはその値よりも高いｐＩ値に設定することが好ましい。保護コロイド剤としては、平均分子量１０万程度の通常のゼラチンが好ましく用いられる。平均分子量２万以下の低分子量ゼラチンも好ましく用いられる。また上記の分子量の異なるゼラチンを混合して用いると都合が良い場合がある。乳剤１ｋｇあたりのゼラチン量は好ましくは１０ｇ以上１００ｇ以下である。より好ましくは２０ｇ以上８０ｇ以下である。乳剤１ｋｇあたりの銀原子換算の銀量は好ましくは１０ｇ以上１００ｇ以下である。より好ましくは２０ｇ以上８０ｇ以下である。沃化銀微粒子乳剤は、通常あらかじめ溶解して添加するが、添加時には系の撹拌効率を十分に高める必要がある。好ましくは撹拌回転数は、通常よりも高めに設定される。撹拌時の泡の発生を防じるために消泡剤の添加は効果的である。具体的には、米国特許第５，２７５，９２９号明細書の実施例等に記述されている消泡剤が用いられる。
【００４７】
本発明の成長工程において好ましく用いられるのは特開平２−１８８７４１号公報に記載の方法である。添加の直前に調製した臭化銀または沃臭化銀または沃塩臭化銀の超微粒子乳剤を平板粒子の成長時に連続添加し該超微粒子乳剤を溶解させて平板粒子を成長させる。超微粒子乳剤を調製するための外部混合機は強力な攪拌能力を有しており、該混合機に硝酸銀水溶液とハロゲン水溶液とゼラチンが添加される。ゼラチンは硝酸銀水溶液および／またはハロゲン水溶液と事前もしくは直前に混合して添加することができるしゼラチン水溶液単独で添加することもできる。ゼラチンは分子量が通常のものより小さいものが好ましく１００００から５００００が特に好ましい。アミノ基がフタル化またはコハク化またはトリメリット化に９０％以上修飾されたゼラチンおよび／またはメチオニン含有量を低下させた酸化処理ゼラチンは特に好ましく用いられる。この方法を用いることにより本発明のエピタキシャル平板粒子の調製は容易になる。
【００４８】
本発明においてはホスト平板粒子の対向する（１１１）主表面を連結する側面は全側面の７５％以下が（１１１）面から構成されていることが好ましい。
【００４９】
ここで全側面の７５％以下が（１１１）面から構成されるとは、全側面の２５％よりも高い比率で（１１１）面以外の結晶学的な面が存在するということである。通常その面は（１００）面であるとして理解しうるが、それ以外の面、すなわち（１１０）面や、より高指数の面である場合も含みうる。本発明においては全側面の７０％以下が（１１１）面から構成されていると効果が顕著である。
【００５０】
全側面の７５％以下が（１１１）面から構成されているか否かは、その平板粒子のシャドーをかけたカーボンレプリカ法による電子顕微鏡写真から容易に判断しうる。通常側面の７５％以上が（１１１）面から構成されている場合、６角形平板粒子においては、（１１１）主表面に直接連結する６つの側面はたがい違いに（１１１）主表面に対して鋭角と、鈍角で接続する。一方、全側面の７５％以下が（１１１）面から構成されている場合、６角形平板粒子においては、（１１１）主表面に直接連結する６つの側面は（１１１）主表面に対してすべて鈍角で接続する。シャドーイングを５０℃以下の角度でかけることにより主表面に対する側面の鈍角と鋭角の判断ができる。好ましくは３０°以下１０°以上の角度でシャドーイングすることにより鈍角と鋭角の判断は容易となる。
【００５１】
さらに、（１１１）面と（１００）面の比率を求める方法として増感色素の吸着を用いた方法が有効である。日本化学会誌、１９８４、６巻、ページ９４２〜９４７に記載されている手法を用いて（１１１）面と（１００）面の比率を定量的に求めることができる。該比率と前述した平板粒子の円相当直径と厚みを用いて全側面における（１１１）面の比率を計算して求めることができる。この場合、平板粒子は該円相当直径と厚みを用いて円柱であると仮定する。この仮定によって総表面積に対する側面の比率を求めることができる。前述の増感色素の吸着を用いて求めた（１００）面の比率を上記の側面の比率で割った値に１００をかけた値が全側面における（１００）面の比率である。１００からその値をひけば全側面における（１１１）面の比率が求まることになる。本発明においては全側面における（１１１）面の比率が６５％以下であると、さらに好ましい。
【００５２】
本発明においてホスト平板粒子の全側面の７５％以下を（１１１）面にする手法について説明する。最も一般的には、ホスト平板粒子乳剤の側面の（１１１）面の比率は平板粒子乳剤の調製時のｐＢｒにて決定しうる。好ましくは最外層形成に要する銀量の３０％以上の添加を側面の（１１１）面の比率が減少、すなわち側面の（１００）面の比率が増加するようなｐＢｒに設定する。より好ましくは最外層形成に要する銀量の５０％以上の添加を側面の（１１１）面の比率が減少するようなｐＢｒに設定する。
【００５３】
別の方法として全銀量が添加された後に、側面の（１００）面の比率が増加するようなｐＢｒに設定し、熟成をすることによって、その比率を増加させることも可能である。
【００５４】
側面の（１００）面の比率が増加するようなｐＢｒとは、系の温度、ｐＨ、ゼラチン等の保護コロイド剤の種類、濃度、ハロゲン化銀溶剤の有無、種類、濃度等によりその値は広範に変化しうる。通常は、好ましくはｐＢｒ２．０以上５以下である。さらに好ましくはｐＢｒ２．５以上４．５以下である。しかしながら、上述したようにこのｐＢｒの値は例えばハロゲン化銀溶剤等の存在によって容易に変化しうる。
【００５５】
本発明で用いることができるハロゲン化銀溶剤としては、米国特許第３，２７１，１５７号、同第３，５３１，２８６号、同第３，５７４，６２８号、特開昭５４−１０１９号、同５４−１５８９１７号等の明細書及び公報に記載された（ａ）有機チオエーテル類、特開昭５３−８２４０８号、同５５−７７７３７号、同５５−２９８２号等の各公報に記載された（ｂ）チオ尿素誘導体、特開昭５３−１４４３１９号公報に記載された（ｃ）酸素または硫黄原子と窒素原子とにはさまれたチオカルボニル基を有するハロゲン化銀溶剤、特開昭５４−１００７１７号公報に記載された（ｄ）イミダゾール類、（ｅ）亜硫酸塩、（ｆ）アンモニア、（ｇ）チオシアネート等があげられる。
【００５６】
特に好ましい溶剤としては、チオシアネート、アンモニアおよびテトラメチルチオ尿素がある。また用いられる溶剤の量は種類によっても異なるが、例えばチオシアネートの場合、好ましい量はハロゲン化銀１モル当り１×１０−４モル以上１×１０−２モル以下である。
【００５７】
平板粒子乳剤の側面の面指数を変化させる方法として欧州特許出願公開第５１５８９４Ａ１号明細書等を参考にすることができる。また米国特許第５，２５２，４５３号明細書等に記載のポリアルキレンオキサイド化合物を用いることもできる。有効な方法として米国特許第４，６８０，２５４号、同第４，６８０，２５５号、同第４，６８０，２５６号ならびに同第４，６８４，６０７号の各明細書等に記載の面指数改質剤を用いることができる。通常の写真用分光増感色素も上記と同様な面指数の改質剤として用いることができる。
【００５８】
本発明において、ホスト平板粒子は転位線を持たないことが好ましい。以上に詳述した核形成、熟成、成長工程を組み合わせて用いることにより転位線を消失させることができる。
【００５９】
本発明のエピタキシャル平板粒子の調製に必要なエピタキシャル部形成について詳述する。エピタキシャル部形成はホスト平板粒子の形成後すぐにおこなっても良いしホスト平板粒子の形成後、通常の脱塩を行った後に行っても良い。エピタキシャル部形成前に、特開平２００２−１６９２４１公報記載の高分子量ゼラチンを用いてもよい。外高分子量ゼラチンは、エピタキシャル部形成を行う時に好ましくは全ゼラチン量の１０質量％以上、より好ましくは３０％以上、更に好ましくは５０％以上含有される。塗布前までにこのゼラチンを添加しても有効であるが効果は小さくなる。
【００６０】
本発明のエピタキシャル部の部位指示剤には増感色素を利用する。用いる色素の量や種類を選択することによって、エピタキシャルの沈着位置をコントロールすることができる。色素は、飽和被覆量の５０％から９５％を添加することが好ましい。用いられる色素には、シアニン色素、メロシアニン色素、複合シアニン色素、複合メロシアニン色素、ホロポーラーシアニン色素、ヘミシアニン色素、スチリル色素およびヘミオキソノール色素が包含される。特に有用な色素は、シアニン色素に属する色素である。これらの色素類には、塩基性複素環核としてシアニン色素類に通常利用される核のいずれをも適用できる。すなわち、例えば、ピロリン核、オキサゾリン核、チオゾリン核、ピロール核、オキサゾール核、チアゾール核、セレナゾール核、イミダゾール核、テトラゾール核、ピリジン核；これらの核に脂環式炭化水素環が融合した核；及びこれらの核に芳香族炭化水素環が融合した核、即ち、例えば、インドレニン核、ベンゾインドレニン核、インドール核、ベンゾオキサドール核、ナフトオキサゾール核、ベンゾチアゾール核、ナフトチアゾール核、ベンゾセレナゾール核、ベンゾイミダゾール核、キノリン核が適用できる。これらの核は炭素原子上に置換基を有していてもよい。
【００６１】
これらの増感色素は単独に用いてもよいが、それらの組合せを用いてもよく、増感色素の組合せは特に、強色増感の目的でしばしば用いられる。その代表例は米国特許第２，６８８，５４５号、同第２，９７７，２２９号、同第３，３９７，０６０号、同第３，５２２，０５２号、同第３，５２７，６４１号、同第３，６１７，２９３号、同第３，６２８，９６４号、同第３，６６６，４８０号、同第３，６７２，８９８号、同第３，６７９，４２８号、同第３，７０３，３７７号、同第３，７６９，３０１号、同第３，８１４，６０９号、同第３，８３７，８６２号、同第４，０２６，７０７号、英国特許第１，３４４，２８１号、同第１，５０７，８０３号、特公昭４３−４９３６号、同５３−１２３７５号、特開昭５２−１１０６１８号、同５２−１０９９２５号の各明細書及び公報に記載されている。
【００６２】
増感色素とともに、それ自身分光増感作用をもたない色素あるいは可視光を実質的に吸収しない物質であって、強色増感を示す物質を同時または別個に添加してもよい。
また、特開２０００−２５０１５７号公報に記載のビスピリジ二ウム塩を同時また別個に添加してもよい。
【００６３】
増感色素の吸着時にホスト平板粒子の最外層の極表面層の沃化銀含有率を最外層よりもさらに高くしておいてもよい。この場合増感色素の添加に先立って沃素イオンを添加することが行われる。前述した沃化銀微粒子乳剤を添加してホスト平板粒子の表面の沃化銀含有率を高くすることが好ましく用いられる。これにより粒子間の沃化銀含有率の分布が均一となり増感色素の吸着も均一になる。これら沃素イオンもしくは沃化銀の添加量はホスト平板粒子の銀量で１モルに対して１×１０−４から１×１０−２モルの範囲が好ましく１×１０−３から５×１０−３モルの範囲が特に好ましい。
【００６４】
エピタキシャル部の形成法はハロゲンイオンを含む溶液とＡｇＮＯ３を含む溶液の同時添加でも別々の添加でも良く、ホスト平板粒子よりも粒径の小さな塩化銀微粒子、臭化銀微粒子、沃化銀微粒子の添加、あるいはそれらの混晶粒子の添加等と適宜組み合わせて添加して形成しても良い。微粒子として、本発明の成長工程での説明にある添加直前に調製された塩化銀微粒子、臭化銀微粒子、沃化銀微粒子、あるいはそれらの混晶粒子が好ましく用いられる。ＡｇＮＯ３溶液を添加する場合は、添加時間は１５秒以上３０分以内であることが好ましく、３０秒以上２０分以内が特に好ましい。本発明のエピタキシャル平板粒子を形成するためには添加する硝酸銀溶液の濃度は２．５モル／リットル以下の濃度が好ましい。この時系中の攪拌は効率良く行う必要があり、系中の粘度は低い方が好ましい。
【００６５】
エピタキシャル部の銀量はホスト平板粒子の銀量の１モル％以上１６モル％以下であることが好ましく、２モル％以上１１モル％以下が更に好ましい。少なすぎるとエピタキシャル平板粒子の調製ができないし、多すぎても不安定になる。
【００６６】
エピタキシャル部の形成時のｐＢｒは２．５以上が好ましく、特に３．０以上が好ましい。温度は３５℃以上４５℃以下で行うことが好ましい。
【００６７】
本発明のエピタキシャル平板粒子は６シアノ金属錯体がドープされているのが好ましい。ドープされる部位は、ホスト部、エピタキシャル部のどちらでも、また両方でもかまわない。
【００６８】
６シアノ金属錯体のうち、鉄、ルテニウム、オスミウム、コバルト、ロジウム、イリジウム又はクロムを含有するものが好ましい。金属錯体の添加量は、ハロゲン化銀（ホスト部とエピタキシャル部を合わせた全銀量）１モル当たり１０−９乃至１０−２モルの範囲であることが好ましく、ハロゲン化銀１モル当たり１０−８乃至１０−４モルの範囲であることがさらに好ましい。金属錯体は、水または有機溶媒に溶かして添加することができる。有機溶媒は水と混和性を有することが好ましい。有機溶媒の例には、アルコール類、エーテル類、グリコール類、ケトン類、エステル類、及びアミド類が含まれる。
【００６９】
金属錯体としては、下記式（Ｉ）で表される６シアノ金属錯体が特に好ましい。６シアノ金属錯体を使用した乳剤を用いることにより、高感度の感光材料が得られ、しかも感光材料を長期間保存したときでも被りの発生を抑制するという効果が得られる。
（Ｉ）［Ｍ（ＣＮ）６］ｎ−
（式中、Ｍは鉄、ルテニウム、オスミウム、コバルト、ロジウム、イリジウムまたはクロムであり、ｎは３または４である。）
【００７０】
６シアノ金属錯体の具体例を以下に示す。
（Ｉ−１）  ［Ｆｅ（ＣＮ）６］４−
（Ｉ−２）  ［Ｆｅ（ＣＮ）６］３−
（Ｉ−３）  ［Ｒｕ（ＣＮ）６］４−
（Ｉ−４）  ［Ｏｓ（ＣＮ）６］４−
（Ｉ−５）  ［Ｃｏ（ＣＮ）６］３−
（Ｉ−６）  ［Ｒｈ（ＣＮ）６］３−
（Ｉ−７）  ［Ｉｒ（ＣＮ）６］３−
（Ｉ−８）  ［Ｃｒ（ＣＮ）６］４−
【００７１】
６シアノ錯体の対カチオンは、水と混和しやすく、ハロゲン化銀乳剤の沈殿操作に適合しているイオンを用いることが好ましい。対イオンの例には、アルカリ金属イオン（例、ナトリウムイオン、カリウムイオン、ルビジウムイオン、セシウムイオン、リチウムイオン）、アンモニウムイオンおよびアルキルアンモニウムイオンが含まれる。
【００７２】
本発明の乳剤はエピタキシャル部形成後に前述した増感色素および／または後述するかぶり防止剤および／または安定剤を添加することが好ましい。本発明においてはこの後以降にｐＢｒを下げることが好ましい。本発明外のエピタキシャル乳剤はこのｐＢｒの低下によりエピタキシャルの破壊がおこり写真性能が低感度のものとなる。一方、本発明のエピタキシャル平板粒子においてはこのｐＢｒの低下が可能となり、保存性、処理性において顕著な効果を発揮できるようになる。好ましくは４０℃でのｐＢｒを３．５以下に下げる。より好ましくは本発明の乳剤は４０℃でのｐＢｒが３．５以下であり、特に好ましくは３．０以下である。ｐＢｒの低下はＫＢｒ、ＮａＢｒ等の臭素イオンを添加することにより基本的に行われる。
【００７３】
エピタキシャル部形成後、通常は水洗を行う。水洗の温度は目的に応じて選べるが、５℃〜５０℃の範囲で選ぶことが好ましい。水洗時のｐＨも目的に応じて選べるが２〜１０の間で選ぶことが好ましい。さらに好ましくは３〜８の範囲である。水洗時のｐＡｇも目的に応じて選べるが５〜１０の間で選ぶことが好ましい。
水洗の方法としてヌードル水洗法、半透膜を用いた透析法、遠心分離法、凝析沈降法、イオン交換法のなかから選んで用いることができる。凝析沈降法の場合には硫酸塩を用いる方法、有機溶剤を用いる方法、水溶性ポリマーを用いる方法、ゼラチン誘導体を用いる方法などから選ぶことができる。
【００７４】
本発明の乳剤はエピタキシャル部形成後に化学増感を行うことが好ましい。本発明で好ましく実施しうる化学増感の一つはカルコゲン増感と貴金属増感の単独又は組合せであり、ジェームス（Ｔ．Ｈ．Ｊａｍｅｓ）著、ザ・フォトグラフィック・プロセス、第４版、マクミラン社刊、１９７７年、（Ｔ．Ｈ．Ｊａｍｅｓ、Ｔｈｅ  Ｔｈｅｏｒｙ  ｏｆ  ｔｈｅ  Ｐｈｏｔｏｇｒａｐｈｉｃ  Ｐｒｏｃｅｓｓ，４ｔｈ  ｅｄ，Ｍａｃｍｉｌｌａｎ，１９７７）６７〜７６頁に記載されるように活性ゼラチンを用いて行うことができるし、またリサーチ・ディスクロージャー、１２０巻、１９７４年４月、１２００８；リサーチ・ディスクロージャー、３４巻、１９７５年６月、１３４５２、米国特許第２，６４２，３６１号、同第３，２９７，４４６号、同第３，７７２，０３１号、同第３，８５７，７１１、同第３，９０１，７１４号、同第４，２６６，０１８号、および同第３，９０４，４１５号、並びに英国特許第１，３１５，７５５号の各明細書に記載されるようにｐＡｇ５〜１０、ｐＨ５〜８および温度３０〜８０℃において硫黄、セレン、テルル、金、白金、パラジウム、イリジウムまたはこれら増感剤の複数の組み合わせとすることができる。貴金属増感においては、金、白金、パラジウム、イリジウム等の貴金属塩を用いることができ、中でも特に金増感、パラジウム増感および両者の併用が好ましい。金増感の場合には、塩化金酸、カリウムクロロオーレート、カリウムオーリチオシアネート、硫化金、金セレナイドのような公知の化合物を用いることができる。パラジウム化合物はパラジウム２価塩または４価の塩を意味する。好ましいパラジウム化合物は、Ｒ２ＰｄＸ６またはＲ２ＰｄＸ４で表わされる。ここでＲは水素原子、アルカリ金属原子またはアンモニウム基を表わす。Ｘはハロゲン原子を表わし塩素、臭素または沃素原子を表わす。
【００７５】
具体的には、Ｋ２ＰｄＣｌ４、（ＮＨ４）２ＰｄＣｌ６、Ｎａ２ＰｄＣｌ４、（ＮＨ４）２ＰｄＣｌ４、Ｌｉ２ＰｄＣｌ４、Ｎａ２ＰｄＣｌ６またはＫ２ＰｄＢｒ４が好ましい。金化合物およびパラジウム化合物はチオシアン酸塩あるいはセレノシアン酸塩と併用することが好ましい。
【００７６】
硫黄増感剤として、ハイポ、チオ尿素系化合物、ロダニン系化合物および米国特許第３，８５７，７１１号、同第４，２６６，０１８号および同第４，０５４，４５７号の各明細書に記載されている硫黄含有化合物を用いることができる。
いわゆる化学増感助剤の存在下に化学増感することもできる。有用な化学増感助剤には、アザインデン、アザピリダジン、アザピリミジンのごとき、化学増感の過程でカブリを抑制し、且つ感度を増大するものとして知られた化合物が用いられる。化学増感助剤改質剤の例は、米国特許第２，１３１，０３８号、同第３，４１１，９１４号、同第３，５５４，７５７号明細書、特開昭５８−１２６５２６号公報および前述ダフィン著「写真乳剤化学」、１３８〜１４３頁に記載されている。
【００７７】
本発明の乳剤は金増感を併用することが好ましい。金増感剤の好ましい量としてハロゲン化銀１モル当り１×１０−３〜１×１０−７モルであり、さらに好ましいのは１×１０−４〜５×１０−７モルである。パラジウム化合物の好ましい範囲はハロゲン化銀１モル当たり１×１０−３から５×１０−７モルである。チオシアン化合物あるいはセレノシアン化合物の好ましい範囲はハロゲン化銀１モル当たり５×１０−２から１×１０−６モルである。
【００７８】
本発明において用いるハロゲン化銀粒子に対して使用する好ましい硫黄増感剤量はハロゲン化銀１モル当り１×１０−３〜１×１０−７モルであり、さらに好ましいのは１×１０−４〜５×１０−７モルである。
【００７９】
本発明の乳剤に対して好ましい増感法としてセレン増感がある。セレン増感においては、公知の不安定セレン化合物を用い、具体的には、コロイド状金属セレニウム、セレノ尿素類（例えば、Ｎ，Ｎ−ジメチルセレノ尿素、Ｎ，Ｎ−ジエチルセレノ尿素）、セレノケトン類、セレノアミド類のようなセレン化合物を用いることができる。セレン増感は硫黄増感あるいは貴金属増感あるいはその両方と組み合わせて用いた方が好ましい場合がある。
【００８０】
テルル増感においては、不安定テルル化合物を用い、特開平４−２２４５９５号、同４−２７１３４１号、同４−３３３０４３号、同５−３０３１５７号、同６−２７５７３号、同６−１７５２５８号、同６−１８０４７８号、同６−２０８１８４号、同６−２０８１８６号、同６−３１７８６７号、同７−１４０５７９号、同７−３０１８７９号、同７−３０１８８０号などの各公報に記載されている不安定テルル化合物を用いることができる。
【００８１】
具体的には、ホスフィンテルリド類（例えば、ノルマルブチル−ジイソプロピルホスフィンテルリド、トリイソブチルホスフィンテルリド、トリノルマルブトキシホスフィンテルリド、トリイソプロピルホスフィンテルリド）、ジアシル（ジ）テルリド類（例えば、ビス（ジフェニルカルバモイル）ジテルリド、ビス（Ｎ−フェニル−Ｎ−メチルカルバモイル）ジテルリド、ビス（Ｎ−フェニル−Ｎ−メチルカルバモイル）テルリド、ビス（Ｎ−フェニル−Ｎ−ベンジルカルバモイル）テルリド、ビス（エトキシカルボニル）テルリド）、テルロ尿素類（例えば、Ｎ，Ｎ’−ジメチルエチレンテルロ尿素）、テルロアミド類、テルロエステル類などを用いればよい。好ましくはホスフィンテルリド類、ジアシル（ジ）テルリド類である。
【００８２】
本発明に用いられる写真乳剤には、感光材料の製造工程、保存中あるいは写真処理中のかぶりを防止し、あるいは写真性能を安定化させる目的で、種々の化合物を含有させることができる。すなわちチアゾール類、例えば、ベンゾチアゾリウム塩、ニトロイミダゾール類、ニトロベンズイミダゾール類、クロロベンズイミダゾール類、ブロモベンズイミダゾール類、メルカプトチアゾール類、メルカプトベンゾチアゾール類、メルカプトベンズイミダゾール類、メルカプトチアジアゾール類、アミノトリアゾール類、ベンゾトリアゾール類、ニトロベンゾトリアゾール類、メルカプトテトラゾール類（特に１−フェニル−５−メルカプトテトラゾール）；メルカプトピリミジン類；メルカプトトリアジン類；例えば、オキサドリンチオンのようなチオケト化合物；アザインデン類、例えば、トリアザインデン類、テトラアザインデン類（特に４−ヒドロキシ置換（１，３，３ａ，７）テトラアザインデン類）、ペンタアザインデン類のようなかぶり防止剤または安定剤として知られた、多くの化合物を加えることができる。例えば、米国特許第３，９５４，４７４号、同第３，９８２，９４７号明細書、特公昭５２−２８６６０号公報に記載されたものを用いることができる。好ましい化合物の一つに特開昭６３−２１２９３２号公報に記載された化合物がある。かぶり防止剤および安定剤は粒子形成前、粒子形成中、粒子形成後、水洗工程、水洗後の分散時、エピタキシャル形成時、化学増感前、化学増感中、化学増感後、塗布前のいろいろな時期に目的に応じて添加することができる。乳剤調製中に添加して本来のかぶり防止および安定化効果を発現する以外に、粒子の晶壁を制御する、粒子サイズを小さくする、粒子の溶解性を減少させる、化学増感を制御する、色素の配列を制御するなど多目的に用いることができる。
【００８３】
本発明の乳剤調製時、例えば粒子形成時、エピタキシャル形成時、脱塩工程、化学増感時、塗布前に金属イオンの塩を存在させることは目的に応じて好ましい。粒子にドープする場合には粒子形成時、粒子表面の修飾あるいは化学増感剤として用いる時は粒子形成後、化学増感終了前に添加することが好ましい。粒子全体にドープする場合と粒子のコアー部のみ、あるいはシェル部のみにドープする方法も選べる。例えば、Ｍｇ、Ｃａ、Ｓｒ、Ｂａ、Ａｌ、Ｓｃ、Ｙ、Ｌａ、Ｃｒ、Ｍｎ、Ｆｅ、Ｃｏ、Ｎｉ、Ｃｕ、Ｚｎ、Ｇａ、Ｒｕ、Ｒｈ、Ｐｄ、Ｒｅ、Ｏｓ、Ｉｒ、Ｐｔ、Ａｕ、Ｃｄ、Ｈｇ、Ｔｌ、Ｉｎ、Ｓｎ、Ｐｂ、Ｂｉを用いることができる。これらの金属はアンモニウム塩、酢酸塩、硝酸塩、硫酸塩、燐酸塩、水酸塩あるいは６配位錯塩、４配位錯塩など粒子形成時に溶解させることができる塩の形であれば添加できる。例えば、ＣｄＢｒ２、ＣｄＣｌ２、Ｃｄ（ＮＯ３）２、Ｐｂ（ＮＯ３）２、Ｐｂ（ＣＨ３ＣＯＯ）２、Ｋ４［Ｆｅ（ＣＮ）６］、Ｋ３［Ｆｅ（ＣＮ）６］、（ＮＨ４）４［Ｆｅ（ＣＮ）６］、Ｋ２ＩｒＣｌ６、Ｋ３ＩｒＣｌ６、（ＮＨ４）３ＲｈＣｌ６、Ｋ４Ｒｕ（ＣＮ）６があげられる。配位化合物のリガンドとしてハロ、アクア、シアノ、シアネート、チオシアネート、ニトロシル、チオニトロシル、オキソ、カルボニルのなかから選ぶことができる。これらは金属化合物を１種類のみ用いてもよいが２種あるいは３種以上を組み合わせて用いてよい。
【００８４】
金属化合物は水またはメタノール、アセトンのような適当な有機溶媒に溶かして添加するのが好ましい。溶液を安定化するためにハロゲン化水素水溶液（例えば、ＨＣｌ、ＨＢｒ）あるいはハロゲン化アルカリ（例えば、ＫＣｌ、ＮａＣｌ、ＫＢｒ、ＮａＢｒ）を添加する方法を用いることができる。また必要に応じ酸・アルカリなどを加えてもよい。金属化合物は粒子形成前の反応容器に添加しても粒子形成の途中で加えることもできる。また水溶性銀塩（例えば、ＡｇＮＯ３）あるいはハロゲン化アルカリ水溶液（例えば、ＮａＣｌ、ＫＢｒ、ＫＩ）に添加しハロゲン化銀粒子形成中連続して添加することもできる。さらに水溶性銀塩、ハロゲン化アルカリとは独立の溶液を用意し粒子形成中の適切な時期に連続して添加してもよい。さらに種々の添加方法を組み合わせるのも好ましい。
【００８５】
本発明のハロゲン化銀写真乳剤を粒子形成中、粒子形成後でかつ化学増感前あるいは化学増感中、あるいは化学増感後に還元増感することは好ましい。ここで、還元増感とは、ハロゲン化銀乳剤に還元増感剤を添加する方法、銀熟成と呼ばれるｐＡｇ１〜７の低ｐＡｇの雰囲気で成長あるいは熟成させる方法、高ｐＨ熟成と呼ばれるｐＨ８〜１１の高ｐＨの雰囲気で成長あるいは熟成させる方法のいずれを選ぶこともできる。また２つ以上の方法を併用することもできる。
【００８６】
還元増感剤を添加する方法は還元増感のレベルを微妙に調節できる点で好ましい方法である。
還元増感剤としては、例えば、第一錫塩、アスコルビン酸およびその誘導体、アミンおよびポリアミン類、ヒドラジン誘導体、ホルムアミジンスルフィン酸、シラン化合物、ボラン化合物が公知である。本発明において用いる還元増感にはこれら公知の還元増感剤を選んで用いることができ、また２種以上の化合物を併用することもできる。還元増感剤としては塩化第一錫、二酸化チオ尿素、ジメチルアミンボラン、アスコルビン酸およびその誘導体が好ましい化合物である。還元増感剤の添加量は乳剤製造条件に依存するので添加量を選ぶ必要があるが、ハロゲン化銀１モル当り１０−７〜１０−３モルの範囲が適当である。
【００８７】
還元増感剤は、例えば、水あるいはアルコール類、グリコール類、ケトン類、エステル類、アミド類のような有機溶媒に溶かし粒子成長中に添加される。あらかじめ反応容器に添加するのもよいが、粒子成長の適当な時期に添加する方法が好ましい。また水溶性銀塩あるいは水溶性アルカリハライドの水溶性にあらかじめ還元増感剤を添加しておき、これらの水溶液を用いてハロゲン化銀粒子を沈澱せしめてもよい。また粒子成長に伴って還元増感剤の溶液を何回かに分けて添加しても連続して長時間添加するのも好ましい方法である。
【００８８】
本発明の乳剤の製造工程中に銀に対する酸化剤を用いることが好ましい。銀に対する酸化剤とは、金属銀に作用して銀イオンに変換せしめる作用を有する化合物をいう。特にハロゲン化銀粒子の形成過程および化学増感過程において副生するきわめて微小な銀粒子を、銀イオンに変換せしめる化合物が有効である。ここで生成する銀イオンは、例えば、ハロゲン化銀、硫化銀、セレン化銀のような水に難溶の銀塩を形成してもよく、又、硝酸銀のような水に易溶の銀塩を形成してもよい。銀に対する酸化剤は、無機物であっても、有機物であってもよい。無機の酸化剤としては、例えば、オゾン、過酸化水素およびその付加物（例えば、ＮａＢＯ２・Ｈ２Ｏ２・３Ｈ２Ｏ、２ＮａＣＯ３・３Ｈ２Ｏ２、Ｎａ４Ｐ２Ｏ７・２Ｈ２Ｏ２、２Ｎａ２ＳＯ４・Ｈ２Ｏ２・２Ｈ２Ｏ）、ペルオキシ酸塩（例えば、Ｋ２Ｓ２Ｏ８、Ｋ２Ｃ２Ｏ６、Ｋ２Ｐ２Ｏ８）、ペルオキシ錯体化合物（例えば、Ｋ２［Ｔｉ（Ｏ２）Ｃ２Ｏ４］・３Ｈ２Ｏ、４Ｋ２ＳＯ４・Ｔｉ（Ｏ２）ＯＨ・ＳＯ４・２Ｈ２Ｏ、Ｎａ３［ＶＯ（Ｏ２）（Ｃ２Ｈ４）２］・６Ｈ２Ｏ）、過マンガン酸塩（例えば、ＫＭｎＯ４）、クロム酸塩（例えば、Ｋ２Ｃｒ２Ｏ７）のような酸素酸塩、沃素や臭素のようなハロゲン元素、過ハロゲン酸塩（例えば、過沃素酸カリウム）、高原子価の金属の塩（例えば、ヘキサシアノ第二鉄酸カリウム）およびチオスルフォン酸塩がある。
【００８９】
また、有機の酸化剤としては、ｐ−キノンのようなキノン類、過酢酸や過安息香酸のような有機過酸化物、活性ハロゲンを放出する化合物（例えば、Ｎ−ブロムサクシンイミド、クロラミンＴ、クロラミンＢ）が例として挙げられる。
【００９０】
本発明において用いる好ましい酸化剤は、オゾン、過酸化水素およびその付加物、ハロゲン元素、チオスルフォン酸塩の無機酸化剤及びキノン類の有機酸化剤である。前述の還元増感と銀に対する酸化剤を併用するのは好ましい態様である。酸化剤を用いたのち還元増感を施こす方法、その逆方法あるいは両者を同時に共存させる方法のなかから選んで用いることができる。これらの方法は粒子形成工程でも化学増感工程でも選んで用いることができる。
【００９１】
本発明で得られるハロゲン化銀乳剤を用いて製造される感光材料は、少なくとも１層の感光層を備えていればよい。好ましくは、支持体上に青感色性層、緑感色性層、赤感色性層のハロゲン化銀乳剤層を各々少なくとも１層設けられており、青感色性層、緑感色性層及び赤感色性層のうち、少なくとも１つが、感度の互いに異なる２層以上から構成されていればよく、ハロゲン化銀乳剤層および非感光性層の層数および層順に特に制限はない。典型的な例としては、支持体上に、実質的に感色性は同じであるが感光度の異なる複数のハロゲン化銀乳剤層から成る感色性層を少なくとも１つ有するハロゲン化銀写真感光材料であり、該感光性層は青色光、緑色光、および赤色光の何れかに感色性を有する単位感光性層であり、多層ハロゲン化銀カラー写真感光材料においては、一般に単位感光性層の配列が、支持体側から順に赤感色性層、緑感色性層、青感色性層の順に設置される。しかし、目的に応じて上記設置順が逆であっても、また同一感色性層中に異なる感光性層が挾まれたような設置順をもとり得る。
【００９２】
上記のハロゲン化銀感光性層の間および最上層、最下層には各層の中間層等の非感光性層を設けてもよい。該中間層には、特開昭６１−４３７４８号、同５９−１１３４３８号、同５９−１１３４４０号、同６１−２００３７号、同６１−２００３８号の各公報に記載されるようなカプラー、ＤＩＲ化合物が含まれていてもよく、通常用いられるように混色防止剤を含んでいてもよい。
【００９３】
各単位感光性層を構成する複数のハロゲン化銀乳剤層は、西独特許第１，１２１，４７０号あるいは英国特許第９２３，０４５号明細書に記載されるように高感度乳剤層、低感度乳剤層の２層構成を好ましく用いることができる。通常は、支持体に向かって順次感光度が低くなる様に配列するのが好ましく、また各ハロゲン乳剤層の間には非感光性層が設けられていてもよい。また、特開昭５７−１１２７５１号、同６２−２００３５０号、同６２−２０６５４１号、同６２−２０６５４３号の各公報に記載されているように支持体より離れた側に低感度乳剤層、支持体に近い側に高感度乳剤層を設置してもよい。
【００９４】
具体例として支持体から最も遠い側から、例えば低感度青感光性層（ＢＬ）／高感度青感光性層（ＢＨ）／高感度緑感光性層（ＧＨ）／低感度緑感光性層（ＧＬ）／高感度赤感光性層（ＲＨ）／低感度赤感光性層（ＲＬ）の順、またはＢＨ／ＢＬ／ＧＬ／ＧＨ／ＲＨ／ＲＬの順、またはＢＨ／ＢＬ／ＧＨ／ＧＬ／ＲＬ／ＲＨの順等に設置することができる。
【００９５】
また特公昭５５−３４９３２号公報に記載されているように、支持体から最も遠い側から青感光性層／ＧＨ／ＲＨ／ＧＬ／ＲＬの順に配列することもできる。
また特開昭５６−２５７３８号、同６２−６３９３６号公報に記載されているように、支持体から最も遠い側から青感光性層／ＧＬ／ＲＬ／ＧＨ／ＲＨの順に設置することもできる。
【００９６】
また特公昭４９−１５４９５号公報に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭５９−２０２４６４号公報に記載されているように、同一感色性層中において支持体より離れた側から中感度乳剤層／高感度乳剤層／低感度乳剤層の順に配置されてもよい。
【００９７】
その他、高感度乳剤層／低感度乳剤層／中感度乳剤層、あるいは低感度乳剤層／中感度乳剤層／高感度乳剤層などの順に配置されていてもよい。
また、４層以上の場合にも、上記の如く配列を変えてよい。
【００９８】
色再現性を改良するために、米国特許４，６６３，２７１号、同４，７０５，７４４号、同４，７０７，４３６号の各明細書、特開昭６２−１６０４４８号、同６３−８９８５０号の各公報に記載の、ＢＬ，ＧＬ，ＲＬなどの主感光層と分光感度分布が異なる重層効果のドナー層（ＣＬ）を主感光層に隣接もしくは近接して配置することが好ましい。
【００９９】
本発明の乳剤を用いる好ましい層は、低感度乳剤層である。低感度乳剤層としては、赤感色性低感度乳剤層、緑感色性低感度乳剤層及び青感色性低感度乳剤層のいずれにも使用することができるが、赤感色性低感度乳剤層が好ましい。本発明の乳剤はエピタキシャル部を有しないハロゲン化銀乳剤と同一感光度乳剤層に混ぜて使用してもいいが、エピタキシャル部を有しない乳剤とは混ぜて使用しない方が好ましい。本発明の乳剤を用いた感光層以外の感光層に含有される乳剤は、エピタキシャル部を有しないハロゲン化銀乳剤でもエピタキシャルを有するハロゲン化銀乳剤でもよい。
上記のように、それぞれの感光材料の目的に応じて種々の層構成、配列を選択することができる。
【０１００】
本発明で得られるハロゲン化銀乳剤を用いて製造される感光材料は、非感光性微粒子ハロゲン化銀を使用することが好ましい。非感光性微粒子ハロゲン化銀とは、色素画像を得るための像様露光時においては感光せずに、その現像処理において実質的に現像されないハロゲン化銀微粒子であり、あらかじめカブラされていないほうが好ましい。非感光性微粒子ハロゲン化銀は、臭化銀の含有率が０〜１００モル％であり、必要に応じて塩化銀および／または沃化銀を含有してもよい。好ましくは沃化銀を０．５〜１０モル％含有するものである。非感光性微粒子ハロゲン化銀は、平均粒径（投影面積の円相当直径の平均値）が０．０１〜０．５μｍが好ましく、０．０２〜０．２μｍがより好ましい。
【０１０１】
非感光性微粒子ハロゲン化銀は、通常の感光性ハロゲン化銀と同様の方法で調製できる。非感光性微粒子ハロゲン化銀の表面は、光学的に増感される必要はなく、また分光増感も不要である。ただし、これを塗布液に添加するのに先立ち、あらかじめトリアゾール系、アザインデン系、ベンゾチアゾリウム系、もしくはメルカプト系化合物または亜鉛化合物などの公知の安定剤を添加しておくことが好ましい。この微粒子ハロゲン化銀粒子含有層に、コロイド銀を含有させることができる。
【０１０２】
本発明に使用できる写真用添加剤もリサーチ・ディスクロージャー（ＲＤ）に記載されており、下記の表に関連する記載箇所を示した。
添加剤の種類      ＲＤ１７６４３号        ＲＤ１８７１６号        ＲＤ３０７１０５号
１．化学増感剤        ２３頁          ６４８  頁右欄            ８６６頁
２．感度上昇剤                        ６４８  頁右欄
３．分光増感剤、    ２３〜２４頁          ６４８  頁右欄        ８６６  〜８６８  頁
強色増感剤                        〜６４９  頁右欄
４．増  白  剤        ２４頁          ６４７  頁右欄            ８６８頁
５．光吸収剤、      ２５  〜２６頁          ６４９  頁右欄            ８７３頁
フィルター                        〜６５０  頁左欄
染料、紫外
線吸収剤
６．バインダー        ２６頁          ６５１  頁左欄        ８７３  〜８７４  頁
７．可塑剤、          ２７頁          ６５０  頁右欄            ８７６頁
潤滑剤
８．塗布助剤、      ２６  〜２７頁          ６５０  頁右欄        ８７５  〜８７６  頁
表面活性剤
９．スタチツク        ２７頁          ６５０  頁右欄        ８７６  〜８７７  頁
防止剤
１０．マット剤                                            ８７８  〜８７９  頁
【０１０３】
本発明で得られるハロゲン化銀を用いて製造される感光材料には種々の色素形成カプラーを使用することができるが、以下のカプラーが特に好ましい。
イエローカプラー：  欧州特許出願公開第５０２，４２４Ａ号明細書に記載の式（Ｉ），（ＩＩ）で表わされるカプラー；  欧州特許出願公開第５１３，４９６Ａ号明細書に記載の式（１），（２）  で表わされるカプラー  （特に１８頁のＹ−２８）；  欧州特許出願公開第５６８，０３７Ａ号明細書に記載のクレーム１の式（Ｉ）  で表わされるカプラー；米国特許第５，０６６，５７６号明細書のカラム１の４５〜５５行目に記載の一般式（Ｉ）  で表わされるカプラー；  特開平４−２７４４２５号公報の段落０００８に記載の一般式（Ｉ）  で表わされるカプラー；  欧州特許出願公開第４９８，３８１Ａ１号明細書の４０頁のクレーム１に記載のカプラー（特に１８頁のＤ−３５）；  欧州特許出願公開第４４７，９６９Ａ１号明細書の４頁に記載の式（Ｙ）  で表わされるカプラー（特にＹ−１（１７頁），Ｙ−５４（４１  頁））；  米国特許第４，４７６，２１９号明細書のカラム７の３６〜５８行に記載の式（ＩＩ）〜（ＩＶ）で表わされるカプラー（特にＩＩ−１７，１９（カラム１７），ＩＩ−２４（カラム１９））。
【０１０４】
マゼンタカプラー；  特開平３−３９７３７号公報（Ｌ−５７（１１  頁右下），Ｌ−６８（１２  頁右下），Ｌ−７７（１３  頁右下）；  欧州特許第４５６，２５７号明細書に記載の  Ａ−４  −６３（１３４頁），  Ａ−４  −７３，−７５（１３９頁）；  欧州特許第４８６，９６５号明細書に記載のＭ−４，−６（２６  頁），Ｍ−７（２７頁）；  欧州特許出願公開第５７１，９５９Ａ号明細書に記載のＭ−４５（１９  頁）；特開平５−２０４１０６号公報に記載の（Ｍ−１）（６  頁）；特開平４−３６２６３１号公報の段落０２３７に記載のＭ−２２。
【０１０５】
シアンカプラー：  特開平４−２０４８４３号公報に記載のＣＸ−１，  ３，  ４，  ５，  １１，  １２，  １４，  １５（１４  〜１６頁）；  特開平４−４３３４５号公報に記載のＣ−７，１０（３５  頁），３４，３５（３７頁），（Ｉ−１），（Ｉ−１７）（４２  〜４３頁）；  特開平６−６７３８５号公報の請求項１に記載の一般式（Ｉａ）または（Ｉｂ）で表わされるカプラー。
ポリマーカプラー：  特開平２−４４３４５号公報に記載のＰ−１，Ｐ−５（１１頁）。
【０１０６】
発色色素が適度な拡散性を有するカプラーとしては、米国特許第４，３６６，２３７号、英国特許第２，１２５，５７０号、欧州特許第９６，８７３Ｂ号、独国特許第３，２３４，５３３号の各明細書に記載のものが好ましい。
【０１０７】
発色色素の不要吸収を補正するためのカプラーは、欧州特許出願公開第４５６，２５７Ａ１号明細書の５  頁に記載の式（ＣＩ），（ＣＩＩ），（ＣＩＩＩ），（ＣＩＶ）  で表わされるイエローカラードシアンカプラー（特に８４頁のＹＣ−８６）、該欧州特許出願公開明細書に記載のイエローカラードマゼンタカプラーＥｘＭ−７（２０２  頁）  、  ＥＸ−１（２４９  頁）  、  ＥＸ−７（２５１  頁）  、米国特許第４，８３３，０６９号明細書に記載のマゼンタカラードシアンカプラーＣＣ−９  （カラム８）、ＣＣ−１３（カラム１０）  、米国特許第４，８３７，１３６号明細書に記載の（２）（カラム８）、国際公開第９２／１１５７５号パンフレットのクレーム１に記載の式（Ａ）  で表わされる無色のマスキングカプラー（特に３６〜４５頁の例示化合物）が好ましい。
【０１０８】
写真性有用基を放出するカプラーとしては、以下のものが挙げられる。現像抑制剤放出化合物：欧州特許出願公開第３７８，２３６Ａ１号明細書の１１頁に記載の式（Ｉ），（ＩＩ），（ＩＩＩ），（ＩＶ）  で表わされる化合物（特にＴ−１０１（３０頁），Ｔ−１０４（３１頁），Ｔ−１１３（３６頁），Ｔ−１３１（４５頁），Ｔ−１４４（５１頁），Ｔ−１５８（５８頁）），  欧州特許出願公開第４３６，９３８Ａ２号明細書の  ７頁に記載の式（Ｉ）  で表わされる化合物（特にＤ−４９（５１  頁））、欧州特許出願公開第５６８，０３７Ａ号明細書に記載の式（１）  で表わされる化合物（特に（２３）（１１  頁））、欧州特許出願公開第４４０，１９５Ａ２号明細書の５  〜６  頁に記載の式（Ｉ），（ＩＩ），（ＩＩＩ）で表わされる化合物（特に２９頁のＩ−（１）  ）；漂白促進剤放出化合物：欧州特許出願公開第３１０，１２５Ａ２号明細書の５  頁に記載の式（Ｉ），（Ｉ’）で表わされる化合物（特に６１頁の（６０），（６１））  及び特開平６−５９４１１号公報  の請求項１に記載の式（Ｉ）  で表わされる化合物（特に（７）（７  頁））；  リガンド放出化合物：米国特許第４，５５５，４７８号明細書のクレーム１に記載のＬＩＧ−Ｘ  で表わされる化合物（特にカラム１２の２１〜４１行目の化合物）；ロイコ色素放出化合物：米国特許第４，７４９，６４１号明細書のカラム３〜８に記載の化合物１〜６；蛍光色素放出化合物：米国特許第４，７７４，１８１号明細書のクレーム１に記載のＣＯＵＰ−ＤＹＥで表わされる化合物（特にカラム７〜１０の化合物１〜１１）；現像促進剤又はカブラセ剤放出化合物：米国特許第４，６５６，１２３号明細書のカラム３に記載の式（１）  、（２）  、（３）  で表わされる化合物（特にカラム２５の（Ｉ−２２））  及び欧州特許出願公開第４５０，６３７Ａ２号明細書の７５頁３６〜３８行目に記載のＥｘＺＫ−２；  離脱して初めて色素となる基を放出する化合物：  米国特許第４，８５７，４４７号明細書のクレーム１に記載の式（Ｉ）  で表わされる化合物（特にカラム２５〜３６のＹ−１  〜Ｙ−１９）。
【０１０９】
カプラー以外の添加剤としては、以下のものが好ましい。
油溶性有機化合物の分散媒：  特開昭６２−２１５２７２号公報に記載のＰ−３，  ５，  １６，  １９，  ２５，  ３０，  ４２，  ４９，  ５４，  ５５，  ６６，  ８１，  ８５，  ８６，  ９３（１４０〜１４４  頁）；  油溶性有機化合物の含浸用ラテックス：  米国特許第４，１９９，３６３号明細書に記載のラテックス；  現像主薬酸化体スカベンジャー：  米国特許第４，９７８，６０６号明細書のカラム２の５４〜６２行目に記載の式（Ｉ）  で表わされる化合物（特にＩ−，（１），（２），（６），（１２）  （カラム４〜５）、米国特許第４，９２３，７８７号明細書のカラム２の５〜１０行目に記載の式（特に化合物１（カラム３）；  ステイン防止剤：  欧州特許出願公開第２９８３２１Ａ号明細書の４頁３０〜３３行目に記載の式（Ｉ）  〜（ＩＩＩ），特にＩ−４７，７２，ＩＩＩ−１，２７（２４〜４８頁）；  褪色防止剤：  欧州特許出願公開第２９８３２１Ａ号明細書に記載のＡ−６，  ７，  ２０，  ２１，  ２３，  ２４，  ２５，  ２６，  ３０，  ３７，  ４０，  ４２，  ４８，  ６３，  ９０，  ９２，  ９４，  １６４（６９〜１１８頁），  米国特許第５，１２２，４４４号明細書のカラム２５〜３８に記載のＩＩ−１〜ＩＩＩ−２３，  特にＩＩＩ−１０，  欧州特許出願公開第４７１３４７Ａ号明細書の８  〜１２頁に記載のＩ−１  〜ＩＩＩ−４，特にＩＩ−２，  米国特許第５，１３９，９３１号明細書のカラム３２〜４０に記載のＡ−１  〜４８，  特にＡ−３９，４２；  発色増強剤または混色防止剤の使用量を低減させる素材：  欧州特許出願公開第４１１３２４Ａ号明細書の５  〜２４頁に記載のＩ−１  〜ＩＩ−１５，特にＩ−４６；  ホルマリンスカベンジャー：  欧州特許出願公開第４７７９３２Ａ号明細書の２４〜２９頁に記載のＳＣＶ−１  〜２８，  特にＳＣＶ−８；  硬膜剤：  特開平１−２１４８４５号公報の１７頁に記載のＨ−１，４，６，８，１４，  米国特許第４，６１８，５７３号明細書のカラム１３〜２３に記載の式（ＶＩＩ）  〜（ＸＩＩ）  で表わされる化合物（Ｈ−１〜５４），特開平２−２１４８５２号公報の８頁右下に記載の式（６）  で表わされる化合物（Ｈ−１〜７６），特にＨ−１４，  米国特許第３，３２５，２８７号明細書のクレーム１に記載の化合物；  現像抑制剤プレカーサー：  特開昭６２−１６８１３９号公報に記載のＰ−２４，３７，３９（６〜７  頁）；  米国特許第５，０１９，４９２号明細書のクレーム１に記載の化合物，特にカラム７の２８，２９；  防腐剤、防黴剤：  米国特許第４，９２３，７９０号明細書のカラム３  〜１５に記載のＩ−１  〜ＩＩＩ−４３，  特にＩＩ−１，９，１０，１８，ＩＩＩ−２５；  安定剤、かぶり防止剤：  米国特許第４，９２３，７９３号明細書のカラム６  〜１６に記載のＩ−１  〜（１４），  特にＩ−１，６０，（２），（１３），  米国特許第４，９５２，４８３号明細書のカラム２５〜３２に記載の化合物１〜６５，  特に３６：  化学増感剤：  トリフェニルホスフィン  セレニド，  特開平５−４０３２４号公報に記載の化合物５０；  染料：  特開平３−１５６４５０号公報の１５〜１８頁に記載のａ−１  〜ｂ−２０，  特にａ−１，１２，１８，２７，３５，３６，ｂ−５，２７  〜２９��に記載のＶ−１  〜２３，  特にＶ−１，  欧州特許出願公開第４４５６２７Ａ号明細書の３３〜５５頁に記載のＦ−Ｉ−１  〜Ｆ−ＩＩ−４３，特にＦ−Ｉ−１１，Ｆ−ＩＩ−８，  欧州特許出願公開第４５７１５３Ａ号明細書の１７〜２８頁に記載のＩＩＩ−１  〜３６，  特にＩＩＩ−１，３，  国際公開第８８／０４７９４号パンフレットに記載の８〜２６のＤｙｅ−１  〜１２４  の微結晶分散体，  欧州特許出願公開第３１９９９９Ａ号明細書の６〜１１頁に記載の化合物１〜２２，  特に化合物１，  欧州特許出願公開第５１９３０６Ａ号明細書に記載の式（１）  ないし（３）  で表わされる化合物Ｄ−１  〜８７（３〜２８頁），米国特許第４，２６８，６２２号明細書に記載の式（Ｉ）  で表わされる化合物１〜２２  （カラム３〜１０），  米国特許第４，９２３，７８８号明細書に記載の式（Ｉ）  で表わされる化合物（１）  〜（３１）  （カラム２〜９）；  ＵＶ吸収剤：  特開昭４６−３３３５号公報に記載の式（１）  で表わされる化合物（１８ｂ）  〜（１８ｒ），１０１  〜４２７（６〜９頁），欧州特許出願公開第５２０９３８Ａ号明細書に記載の式（Ｉ）  で表わされる化合物（３）  〜（６６）（１０  〜４４頁）  及び式（ＩＩＩ）  で表わされる化合物ＨＢＴ−１  〜１０（１４  頁），  欧州特許出願公開第５２１８２３Ａ号明細書に記載の式（１）  で表わされる化合物（１）  〜（３１）  （カラム２〜９）。
【０１１０】
本発明は、白黒印画紙、白黒ネガフイルム、レントゲンフイルム、一般用もしくは映画用のカラーネガフイルム、スライド用もしくはテレビ用のカラー反転フイルム、カラーペーパー、カラーポジフイルムおよびカラー反転ペーパーのような種々のカラー感光材料に適用することができる。また、特公平２−３２６１５号、実公平３−３９７８４号公報に記載されているレンズ付きフイルムユニット用に好適である。
【０１１１】
本発明に使用できる適当な支持体は、例えば、前述のＲＤ  Ｎｏ．１７６４３の２８頁、同Ｎｏ．１８７１６の６４７頁右欄から６４８頁左欄、および同Ｎｏ．３０７１０５の８７９頁に記載されている。
【０１１２】
本発明の感光材料は、乳剤層を有する側の全親水性コロイド層の膜厚の総和が２８μｍ以下であることが好ましく、２３μｍ以下がより好ましく、１８μｍ以下が更に好ましく、１６μｍ以下が特に好ましい。また膜膨潤速度Ｔ１／２は３０秒以下が好ましく、２０秒以下がより好ましい。Ｔ１／２は、発色現像液で３０℃、３分１５秒処理した時に到達する最大膨潤膜厚の９０％を飽和膜厚としたとき、膜厚がその１／２に到達するまでの時間と定義する。膜厚は、室温２５℃、相対湿度５５％調湿下（２日）で測定した膜厚を意味し、Ｔ１／２は、エー・グリーン（Ａ．Ｇｒｅｅｎ）らのフォトグラフィック・サイエンス・アンド・エンジニアリング（Ｐｈｏｔｏｇｒ．  Ｓｃｉ．  Ｅｎｇ．），１９卷、２，１２４〜１２９頁に記載の型のスエロメーター（膨潤計）を使用することにより測定できる。Ｔ１／２は、バインダーとしてのゼラチンに硬膜剤を加えること、あるいは塗布後の経時条件を変えることによって調整することができる。また、膨潤率は１５０〜４００％が好ましい。膨潤率とは、さきに述べた条件下での最大膨潤膜厚から、式：（最大膨潤膜厚−膜厚）／膜厚  により計算できる。
【０１１３】
本発明の感光材料は、乳剤層を有する側の反対側に、乾燥膜厚の総和が２μｍ〜２０μｍの親水性コロイド層（バック層と称す）を設けることが好ましい。このバック層には、前述の光吸収剤、フィルター染料、紫外線吸収剤、スタチック防止剤、硬膜剤、バインダー、可塑剤、潤滑剤、塗布助剤、表面活性剤を含有させることが好ましい。このバック層の膨潤率は１５０〜５００％が好ましい。
【０１１４】
本発明の感光材料は、前述のＲＤ．Ｎｏ．１７６４３の２８〜２９頁、同Ｎｏ．１８７１６の６５１左欄〜右欄、および同Ｎｏ．３０７１０５の８８０〜８８１頁に記載された通常の方法によって現像処理することができる。
【０１１５】
次に、本発明に使用されるカラーネガフイルム用の処理液について説明する。
本発明に使用される発色現像液には、特開平４−１２１７３９号公報の第９頁右上欄１行〜第１１頁左下欄４行に記載の化合物を使用することができる。特に迅速な処理を行う場合の発色現像主薬としては、２−メチル−４−〔Ｎ−エチル−Ｎ−（２−ヒドロキシエチル）アミノ〕アニリン、２−メチル−４−〔Ｎ−エチル−Ｎ−（３−ヒドロキシプロピル）アミノ〕アニリン、２−メチル−４−〔Ｎ−エチル−Ｎ−（４−ヒドロキシブチル）アミノ〕アニリンが好ましい。
【０１１６】
これらの発色現像主薬は発色現像液１リットル（以下、「Ｌ」とも表記する。
）あたり０．０１〜０．０８モルの範囲で使用することが好ましく、特には０．０１５〜０．０６モル、更には０．０２〜０．０５モルの範囲で使用することが好ましい。また発色現像液の補充液には、この濃度の１．１〜３倍の発色現像主薬を含有させておくことが好ましく、特に１．３〜２．５倍を含有させておくことが好ましい。
【０１１７】
発色現像液の保恒剤としては、ヒドロキシルアミンが広範に使用できるが、より高い保恒性が必要な場合は、アルキル基やヒドロキシアルキル基、スルホアルキル基、カルボキシアルキル基などの置換基を有するヒドロキシルアミン誘導体が好ましく、具体的にはＮ，Ｎ−ジ（スルホエチル）ヒドロキルアミン、モノメチルヒドロキシルアミン、ジメチルヒドロキシルアミン、モノエチルヒドロキシルアミン、ジエチルヒドロキルアミン、Ｎ，Ｎ−ジ（カルボキシエチル）ヒドロキルアミンが好ましい。上記の中でも、特にＮ，Ｎ−ジ（スルホエチル）ヒドロキルアミンが好ましい。これらはヒドロキシルアミンと併用してもよいが、好ましくはヒドロキシルアミンの代わりに、１種または２種以上使用することが好ましい。
【０１１８】
保恒剤は１Ｌあたり０．０２〜０．２モルの範囲で使用することが好ましく、特に０．０３〜０．１５モル、更には０．０４〜０．１モルの範囲で使用することが好ましい。また補充液においては、発色現像主薬の場合と同様に、母液（処理タンク液）の１．１〜３倍の濃度で保恒剤を含有させておくことが好ましい。
【０１１９】
発色現像液には、発色現像主薬の酸化物のタール化防止剤として亜硫酸塩が使用される。亜硫酸塩は１Ｌあたり０．０１〜０．０５モルの範囲で使用するのが好ましく、特には０．０２〜０．０４モルの範囲が好ましい。補充液においては、これらの１．１〜３倍の濃度で使用することが好ましい。
【０１２０】
また、発色現像液のｐＨは９．８〜１１．０の範囲が好ましいが、特には１０．０〜１０．５が好ましく、また補充液においては、これらの値から０．１〜１．０の範囲で高い値に設定しておくことが好ましい。このようなｐＨを安定して維持するには、炭酸塩、リン酸塩、スルホサリチル酸塩、ホウ酸塩などの公知の緩衝剤が使用される。
【０１２１】
発色現像液の補充量は、感光材料１ｍ２あたり８０〜１３００ミリリットル（以下、ミリリットルを「ｍＬ」とも表記する。）が好ましいが、環境汚濁負荷の低減の観点から、より少ない方が好ましく、具体的には８０〜６００ｍＬ、更には８０〜４００ｍＬが好ましい。
【０１２２】
発色現像液中の臭化物イオン濃度は、通常、１Ｌあたり０．０１〜０．０６モルであるが、感度を保持しつつカブリを抑制してディスクリミネーションを向上させ、かつ、粒状性を良化させる目的からは、１Ｌあたり０．０１５〜０．０３モルに設定することが好ましい。臭化物イオン濃度をこのような範囲に設定する場合に、補充液には下記の式で算出した臭化物イオンを含有させればよい。ただし、下記の式のＣが負になる時は、補充液には臭化物イオンを含有させないことが好ましい。
【０１２３】
Ｃ＝Ａ−Ｗ／Ｖ
Ｃ：発色現像補充液中の臭化物イオン濃度（モル／Ｌ）
Ａ：目標とする発色現像液中の臭化物イオン濃度（モル／Ｌ）
Ｗ：１ｍ２の感光材料を発色現像した場合に、感光材料から発色現像液に溶出する臭化物イオンの量（モル）
Ｖ：１ｍ２の感光材料に対する発色現像補充液の補充量（Ｌ）
【０１２４】
また、補充量を低減した場合や、高い臭化物イオン濃度に設定した場合、感度を高める方法として、１−フェニル−３−ピラゾリドンや１−フェニル−２−メチル−２−ヒドロキシメチル−３−ピラゾリドンに代表されるピラゾリドン類や３，６−ジチア−１，８−オクタンジオールに代表されるチオエーテル化合物などの現像促進剤を使用することも好ましい。
【０１２５】
本発明における漂白能を有する処理液には、特開平４−１２５５５８号公報の第４頁左下欄１６行〜第７頁左下欄６行に記載された化合物や処理条件を適用することができる。
【０１２６】
漂白剤は酸化還元電位が１５０ｍＶ以上のものが好ましいが、その具体例としては特開平５−７２６９４号、同５−１７３３１２号の各公報に記載のものが好ましく、特に１，３−ジアミノプロパン四酢酸、特開平５−１７３３１２号公報の第７頁に記載の具体例１の化合物である第二鉄錯塩が好ましい。
【０１２７】
また、漂白剤の生分解性を向上させるには、特開平４−２５１８４５号公報、同４−２６８５５２号公報、欧州特許５８８，２８９号明細書、同５９１，９３４号明細書、特開平６−２０８２１３号公報に記載の化合物第二鉄錯塩を漂白剤として使用することが好ましい。これらの漂白剤の濃度は、漂白能を有する液１Ｌあたり０．０５〜０．３モルが好ましく、特に環境への排出量を低減する目的から、０．１モル〜０．１５モルで設計することが好ましい。また、漂白能を有する液が漂白液の場合は、１Ｌあたり０．２モル〜１モルの臭化物を含有させることが好ましく、特に０．３〜０．８モルを含有させることが好ましい。
【０１２８】
漂白能を有する液の補充液には、基本的に以下の式で算出される各成分の濃度を含有させる。これにより、母液中の濃度を一定に維持することができる。
ＣＲ＝ＣＴ（Ｖ１＋Ｖ２）／Ｖ１＋ＣＰ
ＣＲ  ：補充液中の成分の濃度
ＣＴ  ：母液（処理タンク液）中の成分の濃度
ＣＰ  ：処理中に消費された成分の濃度
Ｖ１  ：１ｍ２の感光材料に対する漂白能を有する補充液の補充量（ｍＬ）
Ｖ２  ：１ｍ２の感光材料による前浴からの持ち込み量（ｍＬ）
【０１２９】
その他、漂白液にはｐＨ緩衝剤を含有させることが好ましく、特にコハク酸、マレイン酸、マロン酸、グルタル酸、アジピン酸など、臭気の少ないジカルボン酸を含有させることが好ましい。また、特開昭５３−９５６３０号公報、ＲＤ  Ｎｏ．１７１２９、米国特許第３，８９３，８５８号明細書に記載の公知の漂白促進剤を使用することも好ましい。
漂白液には、感光材料１ｍ２あたり５０〜１０００ｍＬの漂白補充液を補充することが好ましく、特には８０〜５００ｍＬ、さらには１００〜３００ｍＬの補充をすることが好ましい。さらに漂白液にはエアレーションを行うことが好ましい。
【０１３０】
定着能を有する処理液については、特開平４−１２５５５８号公報の第７頁左下欄１０行〜第８頁右下欄１９行に記載の化合物や処理条件を適用することができる。
特に、定着速度と保恒性を向上させるために、特開平６−３０１１６９号公報に記載の一般式（Ｉ）と（ＩＩ）で表される化合物を、単独あるいは併用して定着能を有する処理液に含有させることが好ましい。またｐ−トルエンスルフィン酸塩をはじめ、特開平１−２２４７６２号公報に記載のスルフィン酸を使用することも、保恒性の向上の上で好ましい。
【０１３１】
漂白能を有する液や定着能を有する液には、脱銀性の向上の観点からカチオンとしてアンモニウムを用いることが好ましいが、環境汚染低減の目的からは、アンモニウムを減少或いはゼロにする方が好ましい。
【０１３２】
漂白、漂白定着、定着工程においては、特開平１−３０９０５９号公報に記載のジェット撹拌を行なうことが特に好ましい。
漂白定着また定着工程における補充液の補充量は、感光材料１ｍ２あたり１００〜１０００ｍＬであり、好ましくは１５０〜７００ｍＬ、特に好ましくは２００〜６００ｍＬである。
【０１３３】
漂白定着や定着工程には、各種の銀回収装置をインラインやオフラインで設置して銀を回収することが好ましい。インラインで設置することにより、液中の銀濃度を低減して処理できる結果、補充量を減少させることができる。また、オフラインで銀回収して残液を補充液として再利用することも好ましい。
【０１３４】
漂白定着工程や定着工程は複数の処理タンクで構成することができ、各タンクはカスケード配管して多段向流方式にすることが好ましい。現像機の大きさとのバランスから、一般には２タンクカスケード構成が効率的であり、前段のタンクと後段のタンクにおける処理時間の比は、０．５：１〜１：０．５の範囲にすることが好ましく、特には０．８：１〜１：０．８の範囲が好ましい。
【０１３５】
漂白定着液や定着液には、保恒性の向上の観点から金属錯体になっていない遊離のキレート剤を存在させることが好ましいが、これらのキレート剤としては、漂白液に関して記載した生分解性キレート剤を使用することが好ましい。
【０１３６】
水洗および安定化工程に関しては、上記の特開平４−１２５５８号公報の第１２頁右下欄６行〜第１３頁右下欄第１６行に記載の内容を好ましく適用することができる。特に、安定液にはホルムアルデヒドに代わって欧州特許第５０４，６０９号、同５１９，１９０号の各明細書に記載のアゾリルメチルアミン類や特開平４−３６２９４３号公報に記載のＮ−メチロールアゾール類を使用することや、マゼンタカプラーを二当量化してホルムアルデヒドなどの画像安定化剤を含まない界面活性剤の液にすることが、作業環境の保全の観点から好ましい。
【０１３７】
また、感光材料に塗布された磁気記録層へのゴミの付着を軽減するには、特開平６−２８９５５９号公報に記載の安定液が好ましく使用できる。
【０１３８】
水洗および安定液の補充量は、感光材料１ｍ２あたり８０〜１０００ｍＬが好ましく、特には１００〜５００ｍＬ、さらには１５０〜３００ｍＬが、水洗または安定化機能の確保と環境保全のための廃液減少の両面から好ましい範囲である。このような補充量で行う処理においては、バクテリアや黴の繁殖防止のために、チアベンダゾール、１，２−ベンゾイソチアゾリン−３オン、５−クロロ−２−メチルイソチアゾリン−３−オンのような公知の防黴剤やゲンタマイシンのような抗生物質、イオン交換樹脂等によって脱イオン処理した水を用いることが好ましい。脱イオン水と防菌剤や抗生物質は、併用することがより効果的である。
【０１３９】
また、水洗または安定液タンク内の液は、特開平３−４６６５２号、同３−５３２４６号、同３−５５５４２号、同３−１２１４４８号、同３−１２６０３０号の各公報に記載の逆浸透膜処理を行って補充量を減少させることも好ましく、この場合の逆浸透膜は、低圧逆浸透膜であることが好ましい。
【０１４０】
本発明における処理においては、発明協会公開技報、公技番号９４−４９９２に開示された処理液の蒸発補正を実施することが特に好ましい。特に第２頁の（式−１）に基づいて、現像機設置環境の温度及び湿度情報を用いて補正する方法が好ましい。蒸発補正に使用する水は、水洗の補充タンクから採取することが好ましく、その場合は水洗補充水として脱イオン水を用いることが好ましい。
【０１４１】
本発明に用いられる処理剤としては、上記公開技報の第３頁右欄１５行から第４頁左欄３２行に記載のものが好ましい。また、これに用いる現像機としては、第３頁右欄の第２２行から２８行に記載のフイルムプロセサーが好ましい。
【０１４２】
本発明を実施するに好ましい処理剤、自動現像機、蒸発補正方式の具体例については、上記の公開技報の第５頁右欄１１行から第７頁右欄最終行までに記載されている。
【０１４３】
本発明に使用される処理剤の供給形態は、使用液状態の濃度または濃縮された形の液剤、あるいは顆粒、粉末、錠剤、ペースト状、乳液など、いかなる形態でもよい。このような処理剤の例として、特開昭６３−１７４５３号公報には低酸素透過性の容器に収納した液剤、特開平４−１９６５５号公報、同４−２３０７４８号公報には真空包装した粉末あるいは顆粒、同４−２２１９５１号公報には水溶性ポリマーを含有させた顆粒、特開昭５１−６１８３７号公報、特開平６−１０２６２８号公報には錠剤、特表昭５７−５００４８５号公報にはペースト状の処理剤が開示されており、いずれも好ましく使用できるが、使用時の簡便性の面から、予め使用状態の濃度で調製してある液体を使用することが好ましい。
【０１４４】
これらの処理剤を収納する容器には、ポリエチレン、ポリプロピレン、ポリ塩化ビニル、ポリエチレンテレフタレート、ナイロンなどが、単独あるいは複合材料として使用される。これらは要求される酸素透過性のレベルに合わせて選択される。発色現像液などの酸化されやすい液に対しては、低酸素透過性の素材が好ましく、具体的にはポリエチレンテレフタレートやポリエチレンとナイロンの複合材料が好ましい。これらの材料は５００〜１５００μｍの厚さで、容器に使用され、酸素透過性を２０ｍＬ／ｍ２・２４ｈｒｓ・ａｔｍ以下にすることが好ましい。
【０１４５】
次に本発明に使用されるカラー反転フイルム用の処理液について説明する。
カラー反転フイルム用の処理については、アズテック有限会社発行の公知技術第６号（１９９１年４月１日）第１頁５行〜第１０頁５行、及び第１５頁８行〜第２４頁２行に詳細に記載されており、その内容はいずれも好ましく適用することができる。
【０１４６】
カラー反転フイルムの処理においては、画像安定化剤は調整浴か最終浴に含有される。このような画像安定化剤としては、ホルマリンのほかにホルムアルデヒド重亜硫酸ナトリウム、Ｎ−メチロールアゾール類があげられるが、作業環境の観点からホルムアルデヒド重亜硫酸ナトリウムかＮ−メチロールアゾール類が好ましく、Ｎ−メチロールアゾール類としては、特にＮ−メチロールトリアゾールが好ましい。また、カラーネガフイルムの処理において記載した発色現像液、漂白液、定着液、水洗水などに関する内容は、カラー反転フイルムの処理にも好ましく適用できる。
【０１４７】
上記の内容を含む好ましいカラー反転フイルムの処理剤として、イーストマンコダック社のＥ−６処理剤及び富士写真フイルム（株）のＣＲ−５６処理剤をあげることができる。
【０１４８】
次に、本発明に好ましく用いられる磁気記録層について説明する。
磁気記録層とは、磁性体粒子をバインダー中に分散した水性もしくは有機溶媒系塗布液を支持体上に塗設したものである。
本発明で用いられる磁性体粒子は、γＦｅ２Ｏ３などの強磁性酸化鉄、Ｃｏ被着γＦｅ２Ｏ３、Ｃｏ被着マグネタイト、Ｃｏ含有マグネタイト、強磁性二酸化クロム、強磁性金属、強磁性合金、六方晶系のＢａフェライト、Ｓｒフェライト、Ｐｂフェライト、Ｃａフェライトなどを使用できる。Ｃｏ被着γＦｅ２Ｏ３などのＣｏ被着強磁性酸化鉄が好ましい。形状としては針状、米粒状、球状、立方体状、板状等いずれでもよい。比表面積ではＳＢＥＴで２０ｍ２／ｇ以上が好ましく、３０ｍ２／ｇ以上が特に好ましい。強磁性体の保磁力（Ｈｃ）は、好ましくは３．０×１０４〜３．０×１０５Ａ／ｍであり、特に好ましくは４．０×１０４〜２．５×１０５Ａ／ｍである。強磁性体粒子を、シリカおよび／またはアルミナや有機素材による表面処理を施してもよい。さらに、磁性体粒子は特開平６−１６１０３２に記載された如くその表面にシランカップリング剤又はチタンカップリング剤で処理されてもよい。又特開平４−２５９９１１号公報、同５−８１６５２号公報に記載の表面に無機、有機物を被覆した磁性体粒子も使用できる。
【０１４９】
磁性体粒子に用いられるバインダーは、特開平４−２１９５６９号公報に記載の熱可塑性樹脂、熱硬化性樹脂、放射線硬化性樹脂、反応型樹脂、酸、アルカリ又は生分解性ポリマー、天然物重合体（セルロース誘導体、糖誘導体など）およびそれらの混合物を使用することができる。上記の樹脂のＴｇは−４０℃〜３００℃、質量平均分子量は０．２万〜１００万である。例えばビニル系共重合体、セルロースジアセテート、セルローストリアセテート、セルロースアセテートプロピオネート、セルロースアセテートブチレート、セルローストリプロピオネートなどのセルロース誘導体、アクリル樹脂、ポリビニルアセタール樹脂を挙げることができ、ゼラチンも好ましい。特にセルロースジ（トリ）アセテートが好ましい。バインダーは、エポキシ系、アジリジン系、イソシアネート系の架橋剤を添加して硬化処理することができる。イソシアネート系の架橋剤としては、トリレンジイソシアネート、４，４’−ジフェニルメタンジイソシアネート、ヘキサメチレンジイソシアネート、キシリレンジイソシアネート、などのイソシアネート類、これらのイソシアネート類とポリアルコールとの反応生成物（例えば、トリレンジイソシアナート３ｍｏｌとトリメチロールプロパン１ｍｏｌの反応生成物）、及びこれらのイソシアネート類の縮合により生成したポリイソシアネートなどがあげられ、例えば特開平６−５９３５７号公報に記載されている。
【０１５０】
前述の磁性体を上記バインダ−中に分散する方法は、特開平６−３５０９２号公報に記載されているように、ニーダー、ピン型ミル、アニュラー型ミルなどを用いる方法が好ましく、併用も好ましい。特開平５−０８８２８３号公報に記載の分散剤や、その他の公知の分散剤が使用できる。磁気記録層の厚みは０．１μｍ〜１０μｍ、好ましくは０．２μｍ〜５μｍ、より好ましくは０．３μｍ〜３μｍである。
磁性体粒子とバインダーの質量比は好ましくは０．５：１００〜６０：１００からなり、より好ましくは１：１００〜３０：１００である。磁性体粒子の塗布量は０．００５〜３ｇ／ｍ２、好ましくは０．０１〜２ｇ／ｍ２、さらに好ましくは０．０２〜０．５ｇ／ｍ２である。磁気記録層の透過イエロー濃度は、０．０１〜０．５０が好ましく、０．０３〜０．２０がより好ましく、０．０４〜０．１５が特に好ましい。磁気記録層は、写真用支持体の裏面に塗布又は印刷によって全面またはストライプ状に設けることができる。磁気記録層を塗布する方法としてはエアードクター、ブレード、エアナイフ、スクイズ、含浸、リバースロール、トランスファーロール、グラビヤ、キス、キャスト、スプレイ、ディップ、バー、エクストリュージョン等が利用でき、特開平５−３４１４３６号公報等に記載の塗布液が好ましい。
【０１５１】
磁気記録層に、潤滑性向上、カール調節、帯電防止、接着防止、ヘッド研磨などの機能を合せ持たせてもよいし、別の機能性層を設けて、これらの機能を付与させてもよく、粒子の少なくとも１種がモース硬度５以上の非球形無機粒子の研磨剤が好ましい。非球形無機粒子の組成としては、酸化アルミニウム、酸化クロム、二酸化珪素、二酸化チタン、シリコンカーバイト等の酸化物、炭化珪素、炭化チタン等の炭化物、ダイアモンド等の微粉末が好ましい。これらの研磨剤は、その表面をシランカップリング剤又はチタンカップリング剤で処理されてもよい。これらの粒子は磁気記録層に添加してもよく、また磁気記録層上にオーバーコート（例えば保護層，潤滑剤層など）しても良い。この時使用するバインダーは前述のものが使用でき、好ましくは磁気記録層のバインダーと同じものがよい。
磁気記録層を有する感材については、米国特許第５，３３６，５８９号、同５，２５０，４０４号、同５，２２９，２５９号、同５，２１５，８７４号、欧州特許第４６６，１３０号の各明細書に記載されている。
【０１５２】
次に本発明に用いられるポリエステル支持体について記すが、後述する感材、処理、カートリッジ及び実施例なども含め詳細については、公開技報、公技番号９４−６０２３（発明協会；１９９４．３．１５．）に記載されている。本発明に用いられるポリエステルはジオールと芳香族ジカルボン酸を必須成分として形成され、芳香族ジカルボン酸として２，６−、１，５−、１，４−、及び２，７−ナフタレンジカルボン酸、テレフタル酸、イソフタル酸、フタル酸、ジオールとしてジエチレングリコール、トリエチレングリコール、シクロヘキサンジメタノール、ビスフェノールＡ、ビスフェノールが挙げられる。この重合ポリマーとしては、ポリエチレンテレフタレート、ポリエチレンナフタレート、ポリシクロヘキサンジメタノールテレフタレート等のホモポリマーを挙げることができる。特に好ましいのは２，６−ナフタレンジカルボン酸を５０モル％〜１００モル％含むポリエステルである。中でも特に好ましいのはポリエチレン  ２，６−ナフタレートである。
平均分子量の範囲は約５，０００ないし２００，０００である。本発明のポリエステルのＴｇは５０℃以上であり、さらに９０℃以上が好ましい。
【０１５３】
次にポリエステル支持体は、巻き癖をつきにくくするために熱処理温度は４０℃以上Ｔｇ未満、より好ましくは（Ｔｇ−２０）℃以上Ｔｇ未満で熱処理を行う。熱処理はこの温度範囲内の一定温度で実施してもよく、冷却しながら熱処理してもよい。
この熱処理時間は、０．１時間以上１５００時間以下、さらに好ましくは０．５時間以上  ２００時間以下である。支持体の熱処理は、ロール状で実施してもよく、またウェブ状で搬送しながら実施してもよい。表面に凹凸を付与し（例えばＳｎＯ２やＳｂ２Ｏ５等の導電性無機微粒子を塗布する）、面状改良を図ってもよい。又端部にローレットを付与し端部のみ少し高くすることで巻芯部の切り口写りを防止するなどの工夫を行うことが望ましい。これらの熱処理は支持体製膜後、表面処理後、バック層塗布後（帯電防止剤、滑り剤等）、下塗り塗布後のどこの段階で実施してもよい。好ましいのは帯電防止剤塗布後である。
【０１５４】
このポリエステルには紫外線吸収剤を練り込んでも良い。又ライトパイピング防止のため、三菱化成製のＤｉａｒｅｓｉｎ、日本化薬製のＫａｙａｓｅｔ等ポリエステル用として市販されている染料または顔料を練り込むことにより目的を達成することが可能である。
【０１５５】
次に、本発明では支持体と感材構成層を接着させるために、表面処理することが好ましい。薬品処理、機械的処理、コロナ放電処理、火焔処理、紫外線処理、高周波処理、グロー放電処理、活性プラズマ処理、レーザー処理、混酸処理、オゾン酸化処理、などの表面活性化処理が挙げられる。表面処理の中でも好ましいのは、紫外線照射処理、火焔処理、コロナ処理、グロー処理である。
【０１５６】
次に下塗法について述べると、単層でもよく２層以上でもよい。下塗層用バインダーとしては、塩化ビニル、塩化ビニリデン、ブタジエン、メタクリル酸、アクリル酸、イタコン酸、無水マレイン酸などの中から選ばれた単量体を出発原料とする共重合体を始めとして、ポリエチレンイミン、エポキシ樹脂、グラフト化ゼラチン、ニトロセルロース、ゼラチンが挙げられる。支持体を膨潤させる化合物としてレゾルシンとｐ−クロルフェノールがある。下塗層にはゼラチン硬化剤としてはクロム塩（クロム明ばんなど）、アルデヒド類（ホルムアルデヒド、グルタールアルデヒドなど）、イソシアネート類、活性ハロゲン化合物（２，４−ジクロロ−６−ヒドロキシ−Ｓ−トリアジンなど）、エピクロルヒドリン樹脂、活性ビニルスルホン化合物などを挙げることができる。ＳｉＯ２、ＴｉＯ２、無機物微粒子又はポリメチルメタクリレート共重合体微粒子（０．０１〜１０μｍ）をマット剤として含有させてもよい。
【０１５７】
また本発明においては、帯電防止剤が好ましく用いられる。それらの帯電防止剤としては、カルボン酸及びカルボン酸塩、スルホン酸塩を含む高分子、カチオン性高分子、イオン性界面活性剤化合物を挙げることができる。
【０１５８】
帯電防止剤として最も好ましいものは、ＺｎＯ、ＴｉＯ２、ＳｎＯ２、Ａｌ２Ｏ３、Ｉｎ２Ｏ３、ＳｉＯ２、ＭｇＯ、ＢａＯ、ＭｏＯ３、Ｖ２Ｏ５の中から選ばれた少なくとも１種の体積抵抗率が１０７Ω・ｃｍ以下、より好ましくは１０５Ω・ｃｍ以下である粒子サイズ０．００１〜１．０μｍ結晶性の金属酸化物あるいはこれらの複合酸化物（Ｓｂ，Ｐ，Ｂ，Ｉｎ，Ｓ，Ｓｉ，Ｃなど）の微粒子、更にはゾル状の金属酸化物あるいはこれらの複合酸化物の微粒子である。感材への含有量としては、５〜５００ｍｇ／ｍ２が好ましく特に好ましくは１０〜３５０ｍｇ／ｍ２である。導電性の結晶性酸化物又はその複合酸化物とバインダーの量の比は１／３００〜１００／１が好ましく、より好ましくは１／１００〜１００／５である。
【０１５９】
本発明の感材には滑り性がある事が好ましい。滑り剤含有層は感光層面、バック面ともに用いることが好ましい。好ましい滑り性としては動摩擦係数で０．２５以下０．０１以上である。この時の測定は直径５ｍｍのステンレス球に対し、６０ｃｍ／分で搬送した時の値を表す（２５℃、６０％ＲＨ）。この評価において相手材として感光層面に置き換えてもほぼ同レベルの値となる。
【０１６０】
本発明に使用可能な滑り剤としては、ポリオルガノシロキサン、高級脂肪酸アミド、高級脂肪酸金属塩、高級脂肪酸と高級アルコールのエステル等であり、ポリオルガノシロキサンとしては、ポリジメチルシロキサン、ポリジエチルシロキサン、ポリスチリルメチルシロキサン、ポリメチルフェニルシロキサン等を用いることができる。添加層としては乳剤層の最外層やバック層が好ましい。特にポリジメチルシロキサンや長鎖アルキル基を有するエステルが好ましい。
【０１６１】
本発明の感材にはマット剤が有る事が好ましい。マット剤としては乳剤面、バック面とどちらでもよいが、乳剤側の最外層に添加するのが特に好ましい。マット剤は処理液可溶性でも処理液不溶性でもよく、好ましくは両者を併用することである。例えばポリメチルメタクリレート、ポリ（メチルメタクリレート／メタクリル酸＝９／１又は５／５（モル比））、ポリスチレン粒子などが好ましい。粒径としては０．８〜１０μｍが好ましく、その粒径分布も狭いほうが好ましく、平均粒径の０．９〜１．１倍の間に全粒子数の９０％以上が含有されることが好ましい。又マット性を高めるために０．８μｍ以下の微粒子を同時に添加することも好ましく例えばポリメチルメタクリレート（０．２μｍ）、ポリ（メチルメタクリレート／メタクリル酸＝９／１（モル比）、０．３μｍ））、ポリスチレン粒子（０．２５μｍ）、コロイダルシリカ（０．０３μｍ）が挙げられる。
【０１６２】
次に本発明で用いられるフィルムパトローネについて記す。本発明で使用されるパトローネの主材料は金属でも合成プラスチックでもよい。
好ましいプラスチック材料はポリスチレン、ポリエチレン、ポリプロピレン、ポリフェニルエーテルなどである。更に本発明のパトローネは、各種の帯電防止剤を含有してもよくカーボンブラック、金属酸化物粒子、ノニオン、アニオン、カチオン及びベタイン系界面活性剤又はポリマー等を好ましく用いることが出来る。これらの帯電防止されたパトローネは特開平１−３１２５３７号公報、同１−３１２５３８号公報に記載されている。特に２５℃、２５％ＲＨでの抵抗が１０１２Ω以下が好ましい。通常プラスチックパトローネは、遮光性を付与するためにカーボンブラックや顔料などを練り込んだプラスチックを使って製作される。パトローネのサイズは現在１３５サイズのままでもよいし、カメラの小型化には、現在の１３５サイズにおける２５ｍｍのカートリッジの径を２２ｍｍ以下とすることも有効である。パトローネのケースの容積は、３０ｃｍ３以下好ましくは２５ｃｍ３以下とすることが好ましい。パトローネおよびパトローネケースに使用されるプラスチックの質量は５ｇ〜１５ｇが好ましい。
【０１６３】
更に本発明で用いられる、スプールを回転してフイルムを送り出すパトローネでもよい。またフイルム先端がパトローネ本体内に収納され、スプール軸をフイルム送り出し方向に回転させることによってフイルム先端をパトローネのポート部から外部に送り出す構造でもよい。これらは米国特許４，８３４，３０６号、同５，２２６，６１３号の各明細書に開示されている。本発明に用いられる写真フイルムは現像前のいわゆる生フイルムでもよいし、現像処理された写真フイルムでもよい。又、生フイルムと現像済みの写真フイルムが同じ新パトローネに収納されていてもよいし、異なるパトローネでもよい。
【０１６４】
本発明のカラー写真感光材料は、アドバンスト・フォト・システム（以下、ＡＰシステムという）用ネガフイルムとしても好適であり、富士写真フイルム（株）（以下、富士フイルムという）製ＮＥＸＩＡ  Ａ  、ＮＥＸＩＡ  Ｆ  、ＮＥＸＩＡ  Ｈ  （順にＩＳＯ  ２００／１００／４００  ）のようにフイルムをＡＰシステムフォーマットに加工し、専用カートリッジに収納したものを挙げることができる。これらのＡＰシステム用カートリッジフイルムは、富士フイルム製エピオンシリーズ（エピオン３００Ｚ等）等のＡＰシステム用カメラに装填して用いられる。また、本発明のカラー写真感光材料は、富士フイルム製フジカラー写ルンですスーパースリムのようなレンズ付きフイルムにも好適である。
【０１６５】
これらにより撮影されたフイルムは、ミニラボシステムでは次のような工程を経てプリントされる。
（１）受付（露光済みカートリッジフイルムをお客様からお預かり）
（２）デタッチ工程（カートリッジから、フイルムを現像工程用の中間カートリッジに移す）
（３）フイルム現像
（４）リアタッチ工程（現像済みのネガフイルムを、もとのカートリッジに戻す）
（５）プリント（Ｃ／Ｈ／Ｐ３タイプのプリントとインデックスプリントをカラーペーパー〔好ましくは富士フイルム製ＳＵＰＥＲ  ＦＡ８  〕に連続自動プリント）
（６）照合・出荷（カートリッジとインデックスプリントをＩＤナンバーで照合し、プリントとともに出荷）
【０１６６】
これらのシステムとしては、富士フイルムミニラボチャンピオンスーパーＦＡ−２９８／ＦＡ−２７８／ＦＡ−２５８／ＦＡ−２３８  及び富士フイルムデジタルラボシステム  フロンティアが好ましい。ミニラボチャンピオンのフイルムプロセサーとしてはＦＰ９２２ＡＬ／ＦＰ５６２Ｂ  ／ＦＰ５６２Ｂ，ＡＬ／ＦＰ３６２Ｂ／ＦＰ３６２Ｂ，ＡＬ  が挙げられ、推奨処理薬品はフジカラージャストイットＣＮ−１６Ｌ及びＣＮ−１６Ｑである。プリンタープロセサーとしては、ＰＰ３００８ＡＲ／ＰＰ３００８Ａ  ／ＰＰ１８２８ＡＲ／ＰＰ１８２８Ａ／ＰＰ１２５８ＡＲ／ＰＰ１２５８Ａ／ＰＰ７２８ＡＲ／ＰＰ７２８Ａ  が挙げられ、推奨処理薬品はフジカラージャストイットＣＰ−４７Ｌ及びＣＰ−４０ＦＡＩＩである。フロンティアシステムでは、スキャナー＆イメージプロセサー  ＳＰ−１０００及びレーザープリンター＆ペーパープロセサー  ＬＰ−１０００Ｐもしくはレーザープリンター  ＬＰ−１０００Ｗが用いられる。デタッチ工程で用いるデタッチャー、リアタッチ工程で用いるリアタッチャーは、それぞれ富士フイルムのＤＴ２００／ＤＴ１００  及びＡＴ２００／ＡＴ１００  が好ましい。
【０１６７】
ＡＰシステムは、富士フイルムのデジタルイメージワークステーションＡｌａｄｄｉｎ  １０００を中心とするフォトジョイシステムにより楽しむこともできる。例えば、Ａｌａｄｄｉｎ  １０００に現像済みＡＰシステムカートリッジフイルムを直接装填したり、ネガフイルム、ポジフイルム、プリントの画像情報を、３５ｍｍフイルムスキャナーＦＥ−５５０やフラットヘッドスキャナーＰＥ−５５０を用いて入力し、得られたデジタル画像データを容易に加工・編集することができる。そのデータは、光定着型感熱カラープリント方式によるデジタルカラープリンターＮＣ−５５０ＡＬやレーザー露光熱現像転写方式のピクトログラフィー３０００によって、又はフイルムレコーダーを通して既存のラボ機器によりプリントとして出力することができる。また、Ａｌａｄｄｉｎ  １０００は、デジタル情報を直接フロッピー（登録商標）ディスクやＺｉｐディスクに、もしくはＣＤライターを介してＣＤ−Ｒに出力することもできる。
【０１６８】
一方、家庭では、現像済みＡＰシステムカートリッジフイルムを富士フイルム製フォトプレイヤーＡＰ−１に装填するだけでＴＶで写真を楽しむことができるし、富士フイルム製フォトスキャナーＡＳ−１に装填すれば、パソコンに画像情報を高速で連続的に取り込むこともできる。また、フイルム、プリント又は立体物をパソコンに入力するには、富士フイルム製フォトビジョンＦＶ−１０／ＦＶ−５が利用できる。更に、フロッピー（登録商標）ディスク、Ｚｉｐディスク、ＣＤ−Ｒもしくはハードディスクに記録された画像情報は、富士フイルムのアプリケーションソフトフォトファクトリーを用いてパソコン上で様々に加工して楽しむことができる。パソコンから高画質なプリントを出力するには、光定着型感熱カラープリント方式の富士フイルム製デジタルカラープリンターＮＣ−２／ＮＣ−２Ｄが好適である。
【０１６９】
現像済みのＡＰシステムカートリッジフイルムを収納するには、フジカラーポケットアルバムＡＰ−５ポップＬ、ＡＰ−１ポップＬ、ＡＰ−１ポップＫＧ又はカートリッジファイル１６が好ましい。
【０１７０】
また、本発明で得られるハロゲン化銀乳剤を用いて製造される感光材料は、米国特許第４，５００，６２６号、特開昭６０−１３３４４９号、同５９−２１８４４３号、同６１−２３８０５６号、欧州特許出願公開第２１０，６６０Ａ２号などの明細書および公報に記載されている熱現像感光材料にも適用できる。
【０１７１】
また、本発明で得られるハロゲン化銀乳剤を用いて製造される感光材料は、特公平２−３２６１５号、実公平３−３９７８４号などの公報に記載されているレンズ付きフィルムユニットに適用した場合に、より効果を発現しやすく有効である。
【０１７２】
【実施例】
以下に実施例をもって本発明を具体的に説明する。但し、本発明はこれらの実施例に限定されるものではない。
（実施例１）
本発明のエピタキシャル平板粒子について詳しく説明する。
【０１７３】
（乳剤１の調製）
（ホスト粒子）
ＫＢｒ０．８７ｇ、平均分子量２００００の低分子量酸化処理ゼラチン０．９５ｇを含む水溶液１１００ｍＬを３５℃に保ち撹拌した。ＡｇＮＯ３（２．１ｇ）水溶液とＫＢｒ（１．５ｇ）と平均分子量２００００の低分子量酸化処理ゼラチン（１ｇ）を含む水溶液を３０秒間に渡り添加した。ＫＢｒ２．６ｇを含む水溶液を添加した後、６５℃に昇温した。平均分子量１０００００の琥珀化ゼラチン４１ｇを含む水溶液を添加した後、カテコールジスルホン酸ナトリウム塩を２．１ｇ含む水溶液を添加した。その後、第１成長としてＡｇＮＯ３（２２５ｇ）水溶液とＫＢｒ水溶液をダブルジェット法で流量加速して添加した。この時、銀電位を飽和カロメル電極に対して−２０ｍＶに保った。途中で６塩化イリジウムカリウム（０．０７ｍｇ）を含む水溶液を添加した。ＡｇＮＯ３の添加終了時にベンゼンチオスルホン酸ナトリウム（２ｍｇ）を含む水溶液を添加した。その後、最外層成長としてＡｇＮＯ３水溶液（３２．１ｇ）とＫＩを含むＫＢｒ水溶液を１８分間に渡って添加した。ＫＩの濃度は沃化銀含有率が６．８モル％になるように調整した。この時、銀電位を添加開始後１２分間は飽和カロメル電極に対して−２０ｍＶに、その後は７０ｍＶに保ち、添加開始後１４分で黄血塩（７．４ｍｇ）を含む水溶液を添加した。
【０１７４】
この後、ゼラチン１４ｇを添加した。このゼラチンは、牛骨を原料とするアルカリ処理オセイン１番抽出ゼラチン（ＰＡＧＩ法により測定された分子量分布は、高分子量成分が２．５％、低分子量成分が６０．０％）を、イオン交換処理を行ったものである。温度を４０℃に降温した後、フェノキシエタノール４７ｍＬを添加した。増感色素Ｉ、ＩＩ、ＩＩＩをそれぞれ６９：３０：１のモル比で飽和被覆量の８０％の比率で添加し、その後硝酸カルシウム（２．５×１０−２ｍｏｌ）を添加した。但し増感色素は、特開平１１−５２５０７号に記載の方法で作成した固体微分散物として使用した。すなわち硝酸ナトリウム０．８質量部および硫酸ナトリウム３．２質量部をイオン交換水４３質量部に溶解し、増感色素１３質量部を添加し、６０℃の条件下でディゾルバー翼を用い２０００ｒｐｍで２０分間分散することにより、増感色素の固体分散物を得た。
【０１７５】
（エピタキシャル形成部）
この後、塩化ナトリウム１．５ｇを含む水溶液を添加した後、ＡｇＮＯ３（６．７ｇ）水溶液とＮａＣｌ（２．４ｇ）を含む水溶液を４５秒間に渡ってダブルジェット法で添加した。その後、ＡｇＮＯ３（０．３５ｇ）水溶液とＫＩ（０．４５ｇ）水溶液と平均分子量２００００の低分子量ゼラチンの水溶液を特開平１０−４３５７０号公報に記載の磁気カップリング誘導型攪拌機を有する別のチャンバー内で添加直前混合して添加した。更にその後ＡｇＮＯ３（５．６ｇ）水溶液とＫＢｒ（３．８６ｇ）水溶液と平均分子量２００００の低分子量酸化処理ゼラチンの水溶液を特開平１０−４３５７０号公報に記載の磁気カップリング誘導型攪拌機を有する別のチャンバー内で添加直前混合して添加した。その後エピタキシャル部形態安定化剤（化合物Ｉ）（６０ｍｇ）を添加した。
【０１７６】
（水洗、後熟部）
続いて、通常の水洗を行なった。この時、温度は３５℃に保った。前述のゼラチン８５ｇを添加した後、４０℃でｐＨを６．５に、銀電位をＮａＣｌ水溶液を用いて飽和カロメル電極に対して１００ｍＶに調整した。エピタキシャル部形態安定化剤兼保存性改良剤（化合物ＩＩ）（５ｍｇ）を添加した後、５０℃に昇温し、ハロゲン化銀１モルに対して、チオシアン酸カリウム（１．８×１０−４モル）、塩化金酸（１．３×１０−５モル）、チオ硫酸ナトリウム（２．１×１０−５モル）およびＮ，Ｎ−ジメチルセレノ尿素（８．８×１０−６モル）を添加し最適に化学増感を施した。かぶり防止剤（化合物Ｉ）（６．９×１０−４モル）添加して化学増感を終了した。
【０１７７】
本発明の乳剤は平均円相当径０．８６０μｍ、円相当径の変動係数１７％、平均厚み０．０８６μｍ、平均アスペクト比１０．０の平板粒子であった。また、全投影面積の７０％以上が円相当径０．６μｍ以上１．１μｍ以下、厚み０．１２μｍ以下の、最小の長さを有する辺の長さに対する最大の長さを有する辺の長さの比が５以下である主表面が（１１１）面の六角形平板粒子であり、少なくとも１つの頂点部にエピタキシャル部を有するエピタキシャル平板粒子であった。
さらに、エピタキシャル部以外の主表面部には転位線を持たず、かつエピタキシャル部に網目状の転位線を有するエピタキシャル平板粒子も全投影面積の７０％以上を占めいることが、低温での透過電子顕微鏡観察によって確認された。
【０１７８】
前記エピタキシャル平板粒子でホスト平板粒子から外側に突出した部分において、ホスト平板粒子側の１／３の体積部分をａ部分、残りをｂ部分としたとき、ａの部分の平均塩化銀含有率（ｍｏｌ％）（Ｃｌａ）とｂの部分の平均塩化銀含有率（ｍｏｌ％）（Ｃｌｂ）の比（Ｃｌａ／Ｃｌｂ）を求めたところ、この比が１より小さいエピタキシャル平板粒子も全投影面積の７０％以上を占めていた。ハロゲン組成は本文記載の分析電顕を用いた手法にて求めた。本粒子は６．８モル％の沃化銀を含有する最外層が銀換算で８％の粒子である。エピタキシャル部は銀換算で７％である。また全投影面積の７０％以上が平均塩化銀含有率および平均沃化銀含有率に対して３０％以内の範囲に入っていた。
【０１７９】
【化１】
2004317771.tif 000003
【０１８０】
（乳剤２の調製）
乳剤１よりエピタキシャル形成部を以下の如く変更することにより乳剤２を調製した。
塩化ナトリウム１．５ｇを含む水溶液を添加した後、ＡｇＮＯ３（６．７ｇ）水溶液とＮａＣｌ（２．４ｇ）を含む水溶液を４５秒間に渡ってダブルジェット法で添加した。その後、ＡｇＮＯ３（０．３５ｇ）水溶液とＫＩ（０．４５ｇ）水溶液と平均分子量２００００の低分子量ゼラチンの水溶液を特開平１０−４３５７０号公報に記載の磁気カップリング誘導型攪拌機を有する別のチャンバ−内で添加直前混合して添加した。更にその後ＡｇＮＯ３（５．６ｇ）水溶液とＫＢｒ（３．８６ｇ）水溶液とをダブルジェットで添加した。その後エピタキシャル部形態安定化剤（化合物Ｉ）（６０ｍｇ）を添加した。
【０１８１】
（乳剤３の調製）
乳剤１よりエピタキシャル形成部を以下の如く変更することにより乳剤３を調製した。
塩化ナトリウム１．５ｇを含む水溶液を添加した後、ＡｇＮＯ３（１２．７ｇ）水溶液とＮａＣｌ（２．４ｇ）とＫＩ（０．４５）とＫＢｒ（３．９ｇ）を含む水溶液を７分間に渡ってダブルジェット法で添加した。その後エピタキシャル部形態安定化剤（化合物Ｉ）（６０ｍｇ）を添加した。
【０１８２】
（乳剤４の調製）
乳剤１よりエピタキシャル形成部を以下の如く変更することにより乳剤４を調製した。
塩化ナトリウム１．５ｇを含む水溶液を添加した後、ＡｇＮＯ３（１２．７ｇ）水溶液とＮａＣｌ（２．４ｇ）とＫＩ（０．４５）とＫＢｒ（３．９ｇ）を含む水溶液と平均分子量２００００の低分子量ゼラチンの水溶液とを７分間に渡って特開平１０−４３５７０号公報に記載の磁気カップリング誘導型攪拌機を有する別のチャンバ−内で添加直前混合して添加した。その後エピタキシャル部形態安定化剤Ｉ（６０ｍｇ）を添加した。
【０１８３】
（乳剤５の調製）
乳剤１よりエピタキシャル形成部を以下の如く変更することにより乳剤５を調製した。
塩化ナトリウム１．５ｇを含む水溶液を添加した後、ＡｇＮＯ３（６．７ｇ）水溶液とＮａＣｌ（２．４ｇ）を含む水溶液を４５秒間に渡ってダブルジェット法で添加した。その後、ＡｇＮＯ３（０．３５ｇ）水溶液とＫＩ（０．４５ｇ）水溶液と平均分子量２００００の低分子量ゼラチンの水溶液を特開平１０−４３５７０号公報に記載の磁気カップリング誘導型攪拌機を有する別のチャンバ−内で添加直前混合して添加した。更にその後ＡｇＮＯ３（５．６ｇ）水溶液とハロゲン水溶液（ＫＢｒ（１．９３ｇ）＋ＮａＣｌ（０．９５ｇ））と平均分子量２００００の低分子量酸化処理ゼラチンの水溶液を特開平１０−４３５７０号公報に記載の磁気カップリング誘導型攪拌機を有する別のチャンバ−内で添加直前混合して添加した。その後エピタキシャル部形態安定化剤（化合物Ｉ）（６０ｍｇ）を添加した。
乳剤１から５の特性値を表１にまとめて示した。
【０１８４】
【表１】
2004317771.tif 000004
【０１８５】
下塗り層を設けてある三酢酸セルロースフィルム支持体に下記表２に示すような塗布条件で上記の化学増感を施した乳剤を保護層を設けて塗布し、試料Ｎｏ．１０１〜１０５を作成した。
【０１８６】
【表２】
2004317771.tif 000005
【０１８７】
これらの試料を４０℃、相対湿度７０％の条件下に１４時間放置した。その後、富士フィルム（株）製ゼラチンフィルターＳＣ−５０と連続ウェッジを通して１／１００秒間露光した。
富士写真フィルム（株）製ネガプロセサーＦＰ−３５０を用い、以下に記載の方法で（液の累積補充量がその母液タンク容量の３倍になるまで）処理した。
【０１８８】
（処理方法）
2004317771.tif 000006
【０１８９】
次に、処理液の組成を記す。
2004317771.tif 000007
【０１９０】
（漂白液）  タンク液、補充液共通（単位  ｇ）
エチレンジアミン四酢酸第二鉄アンモニウム二水塩      １２０．０
エチレンジアミン四酢酸二ナトリウム塩                  １０．０
臭化アンモニウム                                    １００．０
硝酸アンモニウム                                      １０．０
漂白促進剤                                              ０．００５モル
（ＣＨ３）２Ｎ−ＣＨ２−ＣＨ２−Ｓ−Ｓ−ＣＨ２−ＣＨ２−Ｎ（ＣＨ３）２・２ＨＣｌ
アンモニア水（２７％）                                １５．０ｍＬ
水を加えて                                              １．０Ｌ
ｐＨ（アンモニア水と硝酸にて調整）                      ６．３
【０１９１】
2004317771.tif 000008
【０１９２】
（水洗液）  タンク液、補充液共通
水道水をＨ型強酸性カチオン交換樹脂（ロームアンドハース社製アンバーライトＩＲ−１２０Ｂ）と、ＯＨ型アニオン交換樹脂（同アンバーライトＩＲ−４００）を充填した混床式カラムに通水してカルシウム及びマグネシウムイオン濃度を３ｍｇ／Ｌ以下に処理し、続いて二塩化イソシアヌール酸ナトリウム２０ｍｇ／Ｌと硫酸ナトリウム０．１５ｇ／Ｌを添加した。この液のｐＨは６．５〜７．５の範囲にあった。
【０１９３】
2004317771.tif 000009
【０１９４】
処理済みの試料を緑色フィルタ−で濃度測定した。また露光前に５０℃、相対湿度６０％の条件に２１日間保存した試料についても同様の評価を行い保存性について評価した。
【０１９５】
以上により得られた、かぶりプラス０．２の濃度での感度値（かぶり＋０．２の濃度を得るの必要な露光量の逆数の対数値）、かぶり値を表３に示す。
【０１９６】
【表３】
2004317771.tif 000010
【０１９７】
表３の結果から明らかなように、本発明の全投影面積の７０％以上が少なくとも一つの頂点部にエピタキシャル部を有し、Ｃｌａ／Ｃｌｂが１より小さい平板粒子を用いることにより、高感度で保存後の感度変化が小さい感光材料が得られる。更に、エピタキシャル部に少なくとも１本の転位線を有する平板粒子をもちいることにより高感度な感光材料が得られる。Ｃｌａ、Ｃｌｂが共に５０ｍｏｌ％以下の場合、保存後の感度変化が小さい感光材料を得ることができる。
【０１９８】
（実施例２）
多層カラ−写真感光材料における本発明の乳剤の効果を示す。
本実施例で用いた支持体は、下記の方法により作製した。
【０１９９】
１）第１層及び下塗り層
厚さ９０μｍのポリエチレンナフタレート支持体について、その各々の両面に、処理雰囲気圧力２．６６×１０Ｐａ、雰囲気気体中のＨ２Ｏ分圧７５％、放電周波数３０ｋＨｚ、出力２５００Ｗ、処理強度０．５ｋＶ・Ａ・分／ｍ２でグロー放電処理を施した。この支持体上に、第１層として下記組成の塗布液を特公昭５８−４５８９号公報に記載のバー塗布法を用いて、５ｍＬ／ｍ２の塗布量で塗布した。
【０２００】
2004317771.tif 000011
【０２０１】
さらに、第１層を塗設後、直径２０ｃｍのステンレス巻芯に巻付けて、１１０℃（ＰＥＮ支持体のＴｇ：１１９℃）で４８時間加熱処理し熱履歴させてアニール処理をした後、支持体をはさみ第１層側と反対側に乳剤用の下塗り層として下記組成の塗布液をバー塗布法を用いて、１０ｍＬ／ｍ２の塗布量で塗布した。
2004317771.tif 000012
【０２０２】
さらに、後述する第２、第３層を第１層の上に順に塗設し、最後に、後述する組成のカラーネガ感光材料を支持体に対して反対側に重層塗布することによりハロゲン化銀乳剤層付き透明磁気記録媒体を作製した。
【０２０３】
２）第２層（透明磁気記録層）
▲１▼磁性体の分散
Ｃｏ被着γ−Ｆｅ２Ｏ３磁性体（平均長軸長：０．２５μｍ、ＳＢＥＴ：３９ｍ２／ｇ、Ｈｃ：６．５６×１０４Ａ／ｍ、σＳ  ：７７．１Ａｍ２／ｋｇ、σｒ  ：３７．４Ａｍ２／ｋｇ）１１００質量部、水２２０質量部及びシランカップリング剤〔３−（ポリ（重合度１０）オキシエチニル）オキシプロピル  トリメトキシシラン〕１６５質量部を添加して、オープンニーダーで３時間良く混練した。この粗分散した粘性のある液を７０℃で１昼夜乾燥し水を除去した後、１１０℃で１時間加熱処理し、表面処理をした磁気粒子を作製した。
【０２０４】
さらに以下の処方で、再びオープンニーダーにて４時間混練した。
上記表面処理済み磁気粒子                              ８５５  ｇ
ジアセチルセルロース                                ２５．３  ｇ
メチルエチルケトン                                １３６．３  ｇ
シクロヘキサノン                                  １３６．３  ｇ
【０２０５】
さらに、以下の処方で、サンドミル（１／４Ｇのサンドミル）にて２０００ｒｐｍ、４時間微細分散した。メディアは１ｍｍφのガラスビーズを用いた。
上記混練液                                              ４５  ｇ
ジアセチルセルロース                                ２３．７  ｇ
メチルエチルケトン                                １２７．７  ｇ
シクロヘキサノン                                  １２７．７  ｇ
【０２０６】
さらに、以下の処方で、磁性体含有中間液を作製した。
▲２▼磁性体含有中間液の作製
上記磁性体微細分散液                                  ６７４  ｇ
ジアセチルセルロース溶液                          ２４２８０  ｇ
（固形分４．３４％、溶媒：メチルエチルケトン／シクロヘキサノン＝１／１）
シクロヘキサノン                                        ４６  ｇ
これらを混合した後、ディスパ−にて撹拌し、「磁性体含有中間液」を作製した。
【０２０７】
以下の処方で本発明のα−アルミナ研磨材分散液を作製した。
（ａ）スミコランダムＡＡ−１．５（平均１次粒子径１．５μｍ，  比表面積１．３ｍ２／ｇ）
粒子分散液の作製
スミコランダムＡＡ−１．５                                １５２ｇ
シランカップリング剤ＫＢＭ９０３（信越シリコーン社製）  ０．４８ｇ
ジアセチルセルロース溶液                            ２２７．５２ｇ
（固形分４．５％、溶媒：メチルエチルケトン／シクロヘキサノン＝１／１）上記処方にて、セラミックコートしたサンドミル（１／４Ｇのサンドミル）を用いて８００ｒｐｍ、４時間微細分散した。メディアは１ｍｍφのジルコニアビーズを用いた。
【０２０８】
（ｂ）コロイダルシリカ粒子分散液（微小粒子）
日産化学（株）製の「ＭＥＫ−ＳＴ」を使用した。
これは、メチルエチルケトンを分散媒とした、平均１次粒子径０．０１５μｍのコロイダルシリカの分散液であり、固形分は３０％である。
【０２０９】
▲３▼第２層塗布液の作製
上記磁性体含有中間液                                  １９０５３  ｇ
ジアセチルセルロース溶液                                  ２６４  ｇ
（固形分４．５％、溶媒：メチルエチルケトン／シクロヘキサノン＝１／１）
コロイダルシリカ分散液「ＭＥＫ−ＳＴ」［分散液ｂ］            １２８  ｇ
（固形分３０％）
ＡＡ−１．５分散液［分散液ａ］                              １２  ｇ
ミリオネートＭＲ−４００（日本ポリウレタン（株）製）  希釈液  ２０３  ｇ
（固形分２０％、希釈溶剤：メチルエチルケトン／シクロヘキサノン＝１／１）
メチルエチルケトン                                        １７０  ｇ
シクロヘキサノン                                          １７０  ｇ
上記を混合・撹拌した塗布液をワイヤーバーにて、塗布量２９．３ｍＬ／ｍ２になるように塗布した。乾燥は１１０℃で行った。乾燥後の磁性層としての厚みは１．０μｍだった。
【０２１０】
３）第３層（高級脂肪酸エステル滑り剤含有層）
▲１▼滑り剤の分散原液の作製
下記のア液を１００℃加温溶解し、イ液に添加後、高圧ホモジナイザーで分散し、滑り剤の分散原液を作製した。
ア液
下記化合物                                    ３９９  質量部
Ｃ６Ｈ１３ＣＨ（ＯＨ）（ＣＨ２）１０ＣＯＯＣ５０Ｈ１０１
下記化合物                                    １７１  質量部
ｎ−Ｃ５０Ｈ１０１Ｏ（ＣＨ２ＣＨ２Ｏ）１６Ｈ
シクロヘキサノン                            ８３０  質量部
イ液
シクロヘキサノン                          ８６００  質量部
【０２１１】
▲２▼球状無機粒子分散液の作製
2004317771.tif 000013
【化２】
2004317771.tif 000014
2004317771.tif 000015
（非晶質球状シリカ、平均粒子径０．５μｍ、日本触媒（株）製）
【０２１２】
上記処方にて１０分間撹拌後、更に以下を追添する。
ジアセトンアルコール                          ２５２．９３  質量部
上記液を氷冷・攪拌しながら、超音波ホモジナイザー「ＳＯＮＩＦＩＥＲ４５０（ＢＲＡＮＳＯＮ（株）製）」を用いて３時間分散し、球状無機粒子分散液ｃ１を完成させた。
【０２１３】
▲３▼球状有機高分子粒子分散液の作製
以下の処方にて、球状有機高分子粒子分散液［ｃ２］を作製した。
ＸＣ９９−Ａ８８０８（東芝シリコーン（株）製、球状架橋ポリシロキサン粒子、平均粒径０．９μｍ）                              ６０  質量部
メチルエチルケトン                                １２０  質量部
シクロヘキサノン                                  １２０  質量部
（固形分２０％、溶媒：メチルエチルケトン／シクロヘキサノン＝１／１）
氷冷・攪拌しながら、超音波ホモジナイザー「ＳＯＮＩＦＩＥＲ４５０（ＢＲＡＮＳＯＮ（株）製）」を用いて２時間分散し球状有機高分子粒子分散液ｃ２を完成させた。
【０２１４】
▲４▼第３層塗布液の作製
前述、滑り剤分散原液５４２ｇに下記を加え第３層塗布液とした。
ジアセトンアルコール                            ５９５０  ｇ
シクロヘキサノン                                  １７６  ｇ
酢酸エチル                                      １７００  ｇ
上記シーホスタＫＥＰ５０分散液［ｃ１］          ５３．１  ｇ
上記球状有機高分子粒子分散液［ｃ２］              ３００  ｇ
ＦＣ４３１                                      ２．６５  ｇ
（３Ｍ（株）製、固形分５０％、溶剤：酢酸エチル）
ＢＹＫ３１０                                      ５．３  ｇ
（ＢＹＫケミジャパン（株）製、固形分含有率２５％）
上記第３層塗布液を第２層の上に１０．３５ｍＬ／ｍ２の塗布量で塗布し、１１０℃で乾燥後、更に９７℃で３分間後乾燥した。
【０２１５】
４）感光層の塗設
次に、前記で得られたバック層の支持体に対して反対側に、下記の組成の各層を重層塗布し、カラーネガフィルム試料２０１を作成した。
（感光層の組成）
各成分に対応する数字は、ｇ／ｍ２単位で表した塗布量を示し、ハロゲン化銀については銀換算の塗布量を示す。
【０２１６】
（試料２０１）
第１層（第１ハレーション防止層）
黒色コロイド銀                              銀    ０．０８０
０．０７μｍのヨウ臭化銀乳剤                銀    ０．０１２
ゼラチン                                          ０．７００
ＥｘＭ−１                                        ０．０６４
ＥｘＣ−１                                        ０．００４
ＥｘＣ−３                                        ０．００４
Ｃｐｄ−２                                        ０．００２
Ｆ−８                                            ０．００２
ＨＢＳ−１                                        ０．０９９
ＨＢＳ−２                                        ０．０１３
【０２１７】
第２層（第２ハレーション防止層）
黒色コロイド銀                              銀    ０．１００
ゼラチン                                          ０．７６７
ＥｘＦ−１                                        ０．００４
Ｆ−８                                            ０．００１
固体分散染料  ＥｘＦ−７                          ０．１２０
ＥｘＹ−１                                        ０．０４１
ＨＢＳ−１                                        ０．０４８
【０２１８】
第３層（中間層）
ＥｘＣ−２                                        ０．０５４
Ｃｐｄ−１                                        ０．０９２
ポリエチルアクリレートラテックス                  ０．２５０
ＨＢＳ−１                                        ０．０７４
ゼラチン                                          ０．５５８
【０２１９】
第４層（低感度赤感乳剤層）
乳剤１                                      銀    ０．７３
ＥｘＣ−１                                        ０．４０４
ＥｘＣ−２                                        ０．０２４
ＥｘＣ−３                                        ０．０８３
ＥｘＣ−４                                        ０．２１３
ＥｘＣ−５                                        ０．０４４
ＥｘＣ−６                                        ０．０２５
ＥｘＣ−８                                        ０．０７３
ＥｘＣ−９                                        ０．０１０
Ｃｐｄ−２                                        ０．０３５
Ｃｐｄ−４                                        ０．０３５
Ｃｐｄ−７                                        ０．０１０
ＵＶ−２                                          ０．０２２
ＵＶ−３                                          ０．０４２
ＵＶ−４                                          ０．００９
ＵＶ−５                                          ０．０７５
ＨＢＳ−１                                        ０．２７４
ＨＢＳ−５                                        ０．０３８
ゼラチン                                          ２．４５７
【０２２０】
第５層（中感度赤感乳剤層）
Ｅｍ−Ｂ                                    銀    １．０５２
ＥｘＭ−５                                        ０．０２１
ＥｘＣ−１                                        ０．３２４
ＥｘＣ−２                                        ０．０７７
ＥｘＣ−３                                        ０．０１０
ＥｘＣ−４                                        ０．１４５
ＥｘＣ−５                                        ０．０２２
ＥｘＣ−６                                        ０．０２９
ＥｘＣ−８                                        ０．０２６
ＥｘＣ−９                                        ０．０６７
Ｃｐｄ−２                                        ０．０４６
Ｃｐｄ−４                                        ０．０２５
Ｃｐｄ−７                                        ０．０３０
ＨＢＳ−１                                        ０．２９０
ゼラチン                                          １．０４６
【０２２１】
第６層（高感度赤感乳剤層）
Ｅｍ−Ａ                                    銀    ０．７３２
ＥｘＭ−５                                        ０．１５６
ＥｘＣ−１                                        ０．０７６
ＥｘＣ−３                                        ０．０２５
ＥｘＣ−６                                        ０．０３７
ＥｘＣ−８                                        ０．１３４
ＥｘＣ−９                                        ０．１０９
ＥｘＣ−１０                                      ０．１２７
ＥｘＹ−３                                        ０．０１２
Ｃｐｄ−２                                        ０．０９０
Ｃｐｄ−４                                        ０．０９９
Ｃｐｄ−７                                        ０．０４０
ＨＢＳ−１                                        ０．２５４
ＨＢＳ−２                                        ０．１００
ゼラチン                                          １．００６
【０２２２】
第７層（中間層）
Ｃｐｄ−１                                        ０．０６８
Ｃｐｄ−６                                        ０．３０９
固体分散染料ＥｘＦ−４                            ０．０２０
ＨＢＳ−１                                        ０．０６８
ポリエチルアクリレートラテックス                  ０．０６８
ゼラチン                                          ０．５３９
【０２２３】
第８層（赤感層へ重層効果を与える層）
Ｅｍ−Ｅ                                    銀    ０．３５８
Ｃｐｄ−４                                        ０．０３０
ＥｘＭ−２                                        ０．１０１
ＥｘＭ−３                                        ０．００８
ＥｘＭ−４                                        ０．０４０
ＥｘＹ−１                                        ０．０２８
ＥｘＹ−４                                        ０．０２８
ＥｘＣ−７                                        ０．０４６
ＨＢＳ−１                                        ０．３４３
ＨＢＳ−３                                        ０．００６
ＨＢＳ−５                                        ０．０３０
ゼラチン                                          ０．８８４
【０２２４】
第９層（低感度緑感乳剤層）
Ｅｍ−Ｈ                                    銀    ０．２０６
Ｅｍ−Ｉ                                    銀    ０．２０８
Ｅｍ−Ｊ                                    銀    ０．２５５
ＥｘＭ−２                                        ０．３０４
ＥｘＭ−３                                        ０．０７５
ＥｘＹ−１                                        ０．０２８
ＥｘＹ−３                                        ０．０２４
ＥｘＣ−７                                        ０．０１４
ＨＢＳ−１                                        ０．５０５
ＨＢＳ−３                                        ０．０１２
ＨＢＳ−４                                        ０．０９５
ＨＢＳ−５                                        ０．０５５
Ｃｐｄ−５                                        ０．０１０
Ｃｐｄ−７                                        ０．０２０
ゼラチン                                          １．２８２
【０２２５】
第１０層（中感度緑感乳剤層）
Ｅｍ−Ｇ                                    銀    ０．４０９
ＥｘＭ−２                                        ０．０５６
ＥｘＭ−３                                        ０．０４３
ＥｘＭ−５                                        ０．００９
ＥｘＹ−３                                        ０．０１２
ＥｘＣ−６                                        ０．００８
ＥｘＣ−７                                        ０．０１０
ＥｘＣ−８                                        ０．００９
ＥｘＣ−９                                        ０．００７
ＨＢＳ−１                                        ０．０４０
ＨＢＳ−３                                        ０．００１
ＨＢＳ−４                                        ０．０３０
ＨＢＳ−５                                        ０．０１５
Ｃｐｄ−５                                        ０．００２
Ｃｐｄ−７                                        ０．００８
ゼラチン                                          ０．４０６
【０２２６】
第１１層（高感度緑感乳剤層）
Ｅｍ−Ｆ                                    銀    ０．４０７
Ｅｍ−Ｈ                                    銀    ０．１５６
ＥｘＣ−６                                        ０．００９
ＥｘＣ−８                                        ０．０１０
ＥｘＣ−９                                        ０．０１１
ＥｘＭ−１                                        ０．０１５
ＥｘＭ−２                                        ０．０５０
ＥｘＭ−３                                        ０．０１０
ＥｘＭ−４                                        ０．０３０
ＥｘＭ−５                                        ０．０３５
ＥｘＭ−６                                        ０．０１８
ＥｘＹ−３                                        ０．００７
Ｃｐｄ−３                                        ０．００５
Ｃｐｄ−４                                        ０．００７
Ｃｐｄ−５                                        ０．０１０
Ｃｐｄ−７                                        ０．０２０
ＨＢＳ−１                                        ０．２４８
ＨＢＳ−３                                        ０．００３
ＨＢＳ−４                                        ０．０９４
ＨＢＳ−５                                        ０．０３７
ポリエチルアクリレートラテックス                  ０．０９９
ゼラチン                                          ０．９５０
【０２２７】
第１２層（イエローフィルター層）
Ｃｐｄ−１                                        ０．０９０
固体分散染料ＥｘＦ−２                            ０．０７０
固体分散染料ＥｘＦ−５                            ０．０１０
油溶性染料ＥｘＦ−６                              ０．０１０
ＨＢＳ−１                                        ０．０５５
ゼラチン                                          ０．５８９
【０２２８】
第１３層（低感度青感乳剤層）
Ｅｍ−Ｍ                                    銀    ０．２８７
Ｅｍ−Ｎ                                    銀    ０．１９４
Ｅｍ−Ｏ                                    銀    ０．１２７
ＥｘＣ−１                                        ０．００８
ＥｘＣ−３                                        ０．０２３
ＥｘＣ−７                                        ０．０２４
ＥｘＹ−１                                        ０．０７８
ＥｘＹ−２                                        ０．３５４
ＥｘＹ−４                                        ０．０８６
ＥｘＹ−５                                        ０．３５４
Ｃｐｄ−２                                        ０．０８２
Ｃｐｄ−３                                        ０．０１０
ＨＢＳ−１                                        ０．３３７
ＨＢＳ−５                                        ０．０７０
ゼラチン                                          １．４７６
【０２２９】
第１４層（高感度青感乳剤層）
Ｅｍ−Ｌ                                    銀    ０．４０１
Ｅｍ−Ｋ                                    銀    ０．４０１
ＥｘＭ−５                                        ０．００８
ＥｘＣ−１                                        ０．０１３
ＥｘＹ−１                                        ０．０６１
ＥｘＹ−２                                        ０．１３９
ＥｘＹ−３                                        ０．０１０
ＥｘＹ−４                                        ０．０８０
ＥｘＹ−５                                        ０．１３０
Ｃｐｄ−２                                        ０．０８４
Ｃｐｄ−３                                        ０．００２
Ｃｐｄ−７                                        ０．０３９
ＨＢＳ−１                                        ０．１４２
ゼラチン                                          ０．８０５
【０２３０】
第１５層（第１保護層）
０．０７μｍのヨウ臭化銀乳剤                銀    ０．２０８
ＵＶ−１                                          ０．１６７
ＵＶ−２                                          ０．０６６
ＵＶ−３                                          ０．０９９
ＵＶ−４                                          ０．０１３
ＵＶ−５                                          ０．１６０
Ｆ−１１                                          ０．００８
ＥｘＦ−３                                        ０．００３
Ｓ−１                                            ０．０７７
ＨＢＳ−１                                        ０．１７５
ＨＢＳ−４                                        ０．０１７
ゼラチン                                          １．００７
【０２３１】
第１６層（第２保護層）
Ｈ−１                                            ０．４００
Ｂ−１（直径１．７μｍ）                          ０．０５０
Ｂ−２（直径１．７μｍ）                          ０．１５０
Ｂ−３                                            ０．０２９
Ｓ−１                                            ０．２００
ゼラチン                                          ０．７０８
【０２３２】
更に、各層に適宜、保存性、処理性、圧力耐性、防黴・防菌性、帯電防止性及び塗布性をよくするために、Ｗ−１ないしＷ−１１、Ｂ−４ないしＢ−６、Ｆ−１ないしＦ−１９及び、鉛塩、白金塩、イリジウム塩、ロジウム塩が含有されている。
【０２３３】
有機固体分散染料の分散物の調製
第１２層の固体分散染料ＥｘＦ−２を次の方法で調製した。
ＥｘＦ−２のウエットケーキ（１７．６質量％の水を含む）２．８００ｋｇ
オクチルフェニルジエトキシメタンスルホン酸ナトリウム
（３１質量％水溶液）                                  ０．３７６ｋｇ
Ｆ−１５（７％水溶液）                                ０．０１１ｋｇ
水                                                    ４．０２０ｋｇ
計                                                    ７．２１０ｋｇ
（ＮａＯＨでｐＨ＝７．２に調整）
【０２３４】
上記組成のスラリーをディゾルバーで攪拌して粗分散した後、アジテータミルＬＭＫ−４を用い、周速１０ｍ／ｓ、吐出量０．６ｋｇ／ｍｉｎ、０．３ｍｍ径のジルコニアビーズ充填率８０％で分散液の吸光度比が０．２９になるまで分散し、固体微粒子分散物を得た。染料微粒子の平均粒径は０．２９μｍであった。
【０２３５】
同様にして、固体分散染料ＥｘＦ−４およびＥｘＦ−７を得た。染料微粒子の平均粒径はそれぞれ、０．２８μｍ、０．４９μｍであった。ＥｘＦ−５は欧州特許第５４９，４８９Ａの実施例１に記載の微小析出（Ｍｉｃｒｏｐｒｅｃｉｐｉｔａｔｉｏｎ）分散方法により分散した。平均粒径は０．０６μｍであった。
【０２３６】
【表４】
2004317771.tif 000016
【０２３７】
【表５】
2004317771.tif 000017
【０２３８】
【表６】
2004317771.tif 000018
【０２３９】
【表７】
2004317771.tif 000019
【０２４０】
表７に記載の色素を以下に示す。
【化３】
2004317771.tif 000020
【０２４１】
【化４】
2004317771.tif 000021
【０２４２】
【化５】
2004317771.tif 000022
【０２４３】
【化６】
2004317771.tif 000023
【０２４４】
【化７】
2004317771.tif 000024
【０２４５】
【化８】
2004317771.tif 000025
【０２４６】
【化９】
2004317771.tif 000026
【０２４７】
【化１０】
2004317771.tif 000027
【０２４８】
【化１１】
2004317771.tif 000028
【０２４９】
【化１２】
2004317771.tif 000029
【０２５０】
【化１３】
2004317771.tif 000030
【０２５１】
【化１４】
2004317771.tif 000031
【０２５２】
【化１５】
2004317771.tif 000032
【０２５３】
【化１６】
2004317771.tif 000033
【０２５４】
以下、各層に用いた化合物を示す。
【化１７】
2004317771.tif 000034
【０２５５】
【化１８】
2004317771.tif 000035
【０２５６】
【化１９】
2004317771.tif 000036
【０２５７】
【化２０】
2004317771.tif 000037
【０２５８】
【化２１】
2004317771.tif 000038
【０２５９】
【化２２】
2004317771.tif 000039
【０２６０】
【化２３】
2004317771.tif 000040
【０２６１】
【化２４】
2004317771.tif 000041
【０２６２】
【化２５】
2004317771.tif 000042
【０２６３】
【化２６】
2004317771.tif 000043
【０２６４】
【化２７】
2004317771.tif 000044
【０２６５】
【化２８】
2004317771.tif 000045
【０２６６】
【化２９】
2004317771.tif 000046
【０２６７】
【化３０】
2004317771.tif 000047
【０２６８】
上記のハロゲン化銀カラー写真感光材料を試料２０１とする。
上記試料２０１より、第４層の乳剤１を乳剤２〜４に変更することにより、試料２０２〜２０４を作成した。
【０２６９】
これらの試料を４０℃、相対湿度７０％の条件下で１４時間硬膜処理を施した。その後、富士フイルム（株）製ゼラチンフィルターＳＣ−３９（カットオフ波長が３９０ｎｍである長波長光透過フィルター）と連続ウェッジを通して１／１００秒間露光した。現像は富士写真フイルム社製自動現像機ＦＰ−３６０Ｂを用いて以下により行った。尚、漂白浴のオーバーフロー液を後浴へ流さず、全て廃液タンクへ排出する様に改造を行った。このＦＰ−３６０Ｂは発明協会公開技法９４−４９９２号に記載の蒸発補正手段を搭載している。
【０２７０】
処理工程及び処理液組成を以下に示す。
2004317771.tif 000048
【０２７１】
安定液及び定着液は（２）から（１）への向流方式であり、水洗水のオーバーフロー液は全て定着浴（２）へ導入した。尚、現像液の漂白工程への持ち込み量、漂白液の定着工程への持ち込み量、及び定着液の水洗工程への持ち込み量は感光材料３５ｍｍ幅１．１ｍ当たりそれぞれ２．５ｍＬ、２．０ｍＬ、２．０ｍＬであった。また、クロスオーバーの時間はいずれも６秒であり、この時間は前工程の処理時間に包含される。
上記処理機の開口面積は発色現像液で１００ｃｍ２、漂白液で１２０ｃｍ２、その他の処理液は約１００ｃｍ２であった。
【０２７２】
以下に処理液の組成を示す。
2004317771.tif 000049
【０２７３】
2004317771.tif 000050
【０２７４】
（定着（１）タンク液）
上記漂白タンク液と下記定着タンク液の５対９５（容量比）混合液
（ｐＨ６．８）
【０２７５】
2004317771.tif 000051
【０２７６】
（水洗水）
水道水をＨ型強酸性カチオン交換樹脂（ロームアンドハース社製アンバーライトＩＲ−１２０Ｂ）と、ＯＨ型強塩基性アニオン交換樹脂（同アンバーライトＩＲ−４００）を充填した混床式カラムに通水してカルシウム及びマグネシウムイオン濃度を３ｍｇ／Ｌ以下に処理し、続いて二塩化イソシアヌール酸ナトリウム２０ｍｇ／Ｌと硫酸ナトリウム１５０ｍｇ／Ｌを添加した。この液のｐＨは６．５〜７．５の範囲にあった。
【０２７７】
2004317771.tif 000052
【０２７８】
発色現像液の補充量を半分にして同様の処理を行い、現像処理依存性を評価した（処理液変動前後の感度変化）。また、実施例１と同じ方法で、保存性を評価した（経時前後の感度変化）。結果を表８に示す。
【０２７９】
【表８】
2004317771.tif 000053
【０２８０】
表８から明らかなように、本発明の乳剤を低感度層に用いることにより感度が高くかつ保存性が良好でかつ現像処理依存性が改良された感材を得ることができることが判る。
【０２８１】
（実施例３）
（乳剤３１の調製）
（ホスト粒子）
ＫＢｒ１．００ｇ、平均分子量２００００の低分子量酸化処理ゼラチン１．１０ｇを含む水溶液１３００ｍＬを３５℃に保ち撹拌した。ＡｇＮＯ３（５．６ｇ）水溶液とＫＢｒ（４．０ｇ）と平均分子量２００００の低分子量酸化処理ゼラチン（１ｇ）を含む水溶液を６０秒間に渡り添加した。ＫＢｒ（２．６ｇ）を含む水溶液を添加した後、５５℃に昇温した。平均分子量１０００００のゼラチン３０ｇを含む水溶液を添加した後、カテコールジスルホン酸ナトリウム塩を５．１ｇ含む水溶液を添加した。ここで使用したゼラチンは、牛骨を原料とするアルカリ処理オセイン１番抽出ゼラチン（ＰＡＧＩ法により測定された分子量分布は、高分子量成分が２．５％、低分子量成分が６０．０％）を、イオン交換処理を行ったものである。その後、第１成長としてＡｇＮＯ３（２２５ｇ）水溶液とＫＢｒ水溶液をダブルジェット法で流量加速して添加した。この時、銀電位を飽和カロメル電極に対して−１０ｍＶに保った。途中で６塩化イリジウムカリウム（０．１７ｍｇ）を含む水溶液を添加した。ＡｇＮＯ３の添加終了時にベンゼンチオスルホン酸ナトリウム（１ｍｇ）を含む水溶液を添加した。その後、最外層成長としてＡｇＮＯ３水溶液（３２．１ｇ）とＫＩを含むＫＢｒ水溶液を１８分間に渡って添加した。ＫＩの濃度は沃化銀含有率が４．０モル％になるように調整した。この時、銀電位を添加開始後２０分間は飽和カロメル電極に対して−１０ｍＶに、その後は６０ｍＶに保ち、添加開始後１０分で黄血塩（２．４ｍｇ）を含む水溶液を添加した。
【０２８２】
この後、ゼラチン１０ｇを添加した。このゼラチンは、牛骨を原料とするアルカリ処理オセイン１番抽出ゼラチン（ＰＡＧＩ法により測定された分子量分布は、高分子量成分が２．５％、低分子量成分が６０．０％）を特開２００２−１６９２４１公報記載の詳細な説明に記載の架橋剤Ｈ−ＶＩ−３で架橋したゼラチンである。ＰＡＧＩ法により測定された分子量分布は、高分子量成分が１２．４％、低分子量成分が４８．３％である。
【０２８３】
温度を３５℃に降温した後、フェノキシエタノール４７ｍＬを添加した。増感色素Ｉ、ＩＩ、ＩＩＩをそれぞれ６０：３９：１のモル比で飽和被覆量の７５％の比率で添加し、その後硝酸カルシウム（５．０×１０−２ｍｏｌ）を添加した。但し増感色素は、特開平１１−５２５０７号公報に記載の方法で作成した固体微分散物として使用した。すなわち硝酸ナトリウム０．８質量部および硫酸ナトリウム３．２質量部をイオン交換水４３質量部に溶解し、増感色素１３質量部を添加し、６０℃の条件下でディゾルバー翼を用い２０００ｒｐｍで２０分間分散することにより、増感色素の固体分散物を得た。
【０２８４】
（エピタキシャル形成部）
この後、塩化ナトリウム２．０ｇを含む水溶液を添加した後、ＡｇＮＯ３（８．０ｇ）水溶液とＮａＣｌ（２．８ｇ）を含む水溶液を４５秒間に渡ってダブルジェット法で添加した。その後、ＡｇＮＯ３（０．３７ｇ）水溶液とＫＩ（０．４８ｇ）水溶液と平均分子量２００００の低分子量ゼラチンの水溶液を特開平１０−４３５７０号公報に記載の磁気カップリング誘導型攪拌機を有する別のチャンバ−内で添加直前混合して添加した。更にその後ＡｇＮＯ３（５．９ｇ）水溶液とＫＢｒ（４．００ｇ）水溶液と平均分子量２００００の低分子量酸化処理ゼラチンの水溶液を特開平１０−４３５７０号公報に記載の磁気カップリング誘導型攪拌機を有する別のチャンバ−内で添加直前混合して添加した。その後エピタキシャル部形態安定化剤（化合物Ｉ）（４０ｍｇ）を添加した。
【０２８５】
（水洗、後熟部）
続いて、通常の水洗を行なった。この時、温度は３５℃に保った。前述のゼラチン４５ｇを添加した後、４０℃でｐＨを６．５に、銀電位をＮａＣｌ水溶液を用いて飽和カロメル電極に対して９０ｍＶに調整した。エピタキシャル部形態安定化剤兼保存性改良剤（化合物ＩＩ）（７ｍｇ）を添加した後、５４℃に昇温し、ハロゲン化銀１モルに対して、チオシアン酸カリウム（１．０×１０−４モル）、塩化金酸（１．６×１０−５モル）、チオ硫酸ナトリウム（４．０×１０−５モル）およびＮ，Ｎ−ジメチルセレノ尿素（３．０×１０−６モル）を添加し最適に化学増感を施した。エピタキシャル部形態安定化剤（化合物Ｉ）（１０．０×１０−４モル）添加して化学増感を終了した。
【０２８６】
本発明の乳剤は平均円相当径０．３２μｍ、円相当径の変動係数１５％、平均厚み０．０９６μｍ、平均アスペクト比５．０の平板粒子であった。また、全投影面積の７０％以上が円相当径０．２μｍ以上０．６μｍ以下、厚み０．１５μｍ以下の、最小の長さを有する辺の長さに対する最大の長さを有する辺の長さの比が５以下である主表面が（１１１）面の六角形平板粒子であり、少なくとも１つの頂点部にエピタキシャル部を有していた。さらに、エピタキシャル部以外の主表面部には転位線を持たず、かつエピタキシャル部に網目状の転位線を有するエピタキシャル平板粒子も全投影面積の７０％以上を占めいることが、低温での透過電子顕微鏡観察によって確認された。
【０２８７】
また、全投影面積の８５％がホスト平板粒子から外側に突出した部分の最も高い高さ（ｄｅｐｉ）とホスト平板粒子の厚み（ｄｈｏｓｔ）の比（ｄｅｐｉ／ｄｈｏｓｔ）が、ｄｅｐｉ／ｄｈｏｓｔの平均値に対して±３０％以内の範囲にある前記エピタキシャル平板粒子で占められていた。この値は本文記載の分析電顕を用いた手法にて求めた。本粒子は４．０モル％の沃化銀を含有する最外層が銀換算で１８％の粒子である。
エピタキシャル部は銀換算で１０％である。また全投影面積の７０％以上が平均塩化銀含有率および平均沃化銀含有率に対して３０％以内の範囲に入っていた。
【０２８８】
（乳剤３２の調製）
乳剤３１よりエピタキシャル形成部を以下の如く変更することにより乳剤３２を調製した。
この後、塩化ナトリウム２．０ｇを含む水溶液を添加した後、ＡｇＮＯ３（８．０ｇ）水溶液とＮａＣｌ（２．８ｇ）を含む水溶液を４５秒間に渡ってダブルジェット法で添加した。その後、ＡｇＮＯ３（０．３７ｇ）水溶液とＫＩ（０．４８ｇ）水溶液と平均分子量２００００の低分子量ゼラチンの水溶液を特開平１０−４３５７０号公報に記載の磁気カップリング誘導型攪拌機を有する別のチャンバ−内で添加直前混合して添加した。更にその後ＡｇＮＯ３（５．９ｇ）水溶液とＫＢｒ（４．００ｇ）水溶液とをダブルジェットで添加した。その後エピタキシャル部形態安定化剤（化合物Ｉ）（４０ｍｇ）を添加した。
【０２８９】
（乳剤３３の調製）
乳剤３１よりエピタキシャル形成部を以下の如く変更することにより乳剤３３を調製した。
塩化ナトリウム２．０ｇを含む水溶液を添加した後、ＡｇＮＯ３（１４．３ｇ）水溶液とＮａＣｌ（２．８ｇ）とＫＩ（０．４８ｇ）とＫＢｒ（４．００ｇ）を含む水溶液を１５分間に渡ってダブルジェット法で添加した。その後エピタキシャル部形態安定化剤Ｉ（４０ｍｇ）を添加した。
【０２９０】
（乳剤３４の調製）
乳剤３３よりエピタキシャル形成部を以下の如く変更することにより乳剤３４を調製した。
塩化ナトリウム２．０ｇを含む水溶液を添加した後、ＡｇＮＯ３（１４．３）水溶液とＮａＣｌ（２．８ｇ）とＫＩ（０．４８ｇ）とＫＢｒ（４．００ｇ）を含む水溶液と平均分子量２００００の低分子量ゼラチンの水溶液を特開平１０−４３５７０号公報に記載の磁気カップリング誘導型攪拌機を有する別のチャンバ−内で添加直前混合して添加した。その後エピタキシャル部形態安定化剤Ｉ（４０ｍｇ）を添加した。
【０２９１】
乳剤３１から３４の特性値を表９にまとめて示した。
【０２９２】
【表９】
2004317771.tif 000054
【０２９３】
下塗り層を設けてある三酢酸セルロースフィルム支持体に前述実施例１の表２に示すような塗布条件で上記の化学増感を施した乳剤を保護層を設けて塗布し、試料Ｎｏ．３０１〜３０４を作成し、実施例１と同じ実験をおこなった。
【０２９４】
【表１０】
2004317771.tif 000055
【０２９５】
表１０の結果から明らかなように、本発明の全投影面積の７０％以上が少なくとも一つの頂点部にエピタキシャル部を有し、ｄｅｐｉ／ｄｈｏｓｔが平均値の±３０％の範囲内にある平板粒子を用いることにより、高感度で保存後の感度変化が小さい感光材料が得られる。更に、エピタキシャル部に少なくとも１本の転位線を有する平板粒子をもちいることにより高感度な感光材料が得られる。
【０２９６】
（実施例４）
実施例２の試料２０１より、第４層の乳剤１を乳剤３１〜３４に置き換えることにより、試料３０１〜３０４を作成し、実施例２と同様の実験を行った。結果を表１１に示す。
【０２９７】
【表１１】
2004317771.tif 000056
【０２９８】
表１１から明らかなように、本発明の乳剤を低感度層に用いることにより感度が高くかつ保存性が良好でかつ現像処理依存性が改良された感材を得ることができることが判る。
【０２９９】
（実施例５）
実施例１の乳剤１〜４より、増感色素種を表６記載の増感色素５，６，９に変更して、乳剤５１〜５４を調製した。増感色素のモル比率は、増感色素５：増感色素６：増感色素７＝２６：３０：４４とし、色素による被覆率は同等にした。
乳剤５１〜５５を使用して、実施例１の試料１０１〜１０４と同様に試料を作成して評価した結果、試料１０１と同等の結果が得られた。
【０３００】
（実施例６）
実施例２の試料２０１より、表１２の如く乳剤を変更して試料６０１〜６０４を作成し、試料２０１〜２０４と同等の評価を行った結果、表１３の結果が得られた。
【０３０１】
【表１２】
2004317771.tif 000057
【０３０２】
【表１３】
2004317771.tif 000058
【０３０３】
表１３から明らかなように、本発明の乳剤を低感度層に用いることにより感度が高くかつ保存性が良好でかつ現像処理依存性が改良された感材を得ることができることが判る。
【図面の簡単な説明】
【図１】図１は、エピタキシャル平板粒子の一態様の断面図
【図２】図２は、エピタキシャル平板粒子の一態様の部分平面図
【図３】図３は、エピタキシャル平板粒子の一態様の断面図
【図１】
2004317771.tif 000059
【図２】
2004317771.tif 000060
【図３】
2004317771.tif 000061